(57)【特許請求の範囲】
【請求項１】
第１の基板の上方に第１の層を有し、
前記第１の基板の上方と前記第１の層の上方とに第２の層を有し、
前記第２の層の上方に第３の層を有し、
前記第１の基板は、第１の領域と第２の領域とを有し、
前記第１の層は、前記第１の領域と重ならず、
前記第１の層は、前記第２の領域と重なる第３の領域を有し、
前記第２の層は、前記第１の領域と重なる第４の領域を有し、
前記第２の層は、前記第２の領域と重なる第５の領域を有し、
前記第３の層は、前記第１の領域と重なる第６の領域を有し、
前記第３の層は、前記第２の領域と重なる第７の領域を有する構造体が用意される第１の工程と、
前記第１の基板の下方から第１の光が照射され、前記第３の層の前記第６の領域が蒸発又は昇華され、前記第３の層の前記第７の領域は残存する第２の工程と、
前記第１の基板と第２の基板とが対向するように配置され、前記第１の基板の下方から第２の光が照射され、前記第２の層の前記第４の領域が加熱され、前記第２の層の前記第４の領域から前記第２の層の前記第５の領域に熱が伝導され、前記第３の層の前記第７の領域が蒸発又は昇華され、前記第２の基板の有する被成膜面に第４の層が形成される第３の工程と、を有し、
前記第２の工程において、前記第３の層の前記第６の領域が蒸発又は昇華されることにより、第３の基板の有する被成膜面に第７の層が形成され、
前記第７の層が回収されて再利用され、
前記第３の領域の全体が前記第２の領域と重なり、
前記第４の領域の全体が前記第１の領域と重なり、
前記第１の層は、前記第１の光を反射することができる機能を有し、
前記第２の層は、前記第１の光を吸収することができる機能を有し、
前記第２の層は、前記第２の光を吸収することができる機能を有し、
前記第４の層は、発光素子の一部として機能することができることを特徴とする発光装置の作製方法。
【請求項２】
第１の基板の上方に第１の層を有し、
前記第１の基板の上方と前記第１の層の上方とに第２の層を有し、
前記第２の層の上方に第３の層を有し、
前記第１の基板は、第１の領域と第２の領域とを有し、
前記第１の層は、前記第１の領域と重ならず、
前記第１の層は、前記第２の領域と重なる第３の領域を有し、
前記第２の層は、前記第１の領域と重なる第４の領域を有し、
前記第２の層は、前記第２の領域と重なる第５の領域を有し、
前記第３の層は、前記第１の領域と重なる第６の領域を有し、
前記第３の層は、前記第２の領域と重なる第７の領域を有する構造体が用意される第１の工程と、
前記第１の基板の下方から第１の光が照射され、前記第３の層の前記第６の領域が蒸発又は昇華され、前記第３の層の前記第７の領域は残存する第２の工程と、
前記第１の基板と第２の基板とが対向するように配置され、前記第１の基板の下方から第２の光が照射され、前記第２の層の前記第４の領域が加熱され、前記第２の層の前記第４の領域から前記第２の層の前記第５の領域に熱が伝導され、前記第３の層の前記第７の領域が蒸発又は昇華され、前記第２の基板の有する被成膜面に第４の層が形成される第３の工程と、を有し、
前記第２の工程において、前記第３の層の前記第６の領域が蒸発又は昇華されることにより、第３の基板の有する被成膜面に第７の層が形成され、
前記第７の層が回収されて再利用され、
前記第３の領域の全体が前記第２の領域と重なり、
前記第４の領域の全体が前記第１の領域と重なり、
前記第１の層は、アルミニウム、銀、金、白金、又は銅のいずれかを有し、
前記第２の層は、モリブデン、チタン、タングステン、又はカーボンのいずれかを有し、
前記第４の層は、発光素子の一部として機能することができることを特徴とする発光装置の作製方法。
【請求項３】
請求項１又は請求項２において、
前記第３の層は、第５の層を有し、
前記第３の層は、前記第５の層の上方に第６の層を有し、
前記第５の層は、第１の物質を有し、
前記第６の層は、第２の物質を有し、
前記第４の層は、前記第１の物質と前記第２の物質とを有し、
前記第１の物質は、第１の温度で蒸発又は昇華することができ、
前記第２の物質は、第２の温度で蒸発又は昇華することができ、
前記第１の温度は、前記第２の温度よりも低いことを特徴とする発光装置の作製方法。
【発明の詳細な説明】
【技術分野】
【０００１】
本発明は、蒸着法を用いた発光装置の作製方法に関する。
【背景技術】
【０００２】
薄型軽量、高速応答性、直流低電圧駆動などの特徴を有する有機化合物を発光体として用いた発光素子は、次世代のフラットパネルディスプレイへの応用が期待されている。特に、発光素子をマトリクス状に配置した表示装置は、従来の液晶表示装置と比較して、視野角が広く視認性が優れる点に優位性があると考えられている。
【０００３】
発光素子の発光機構は、一対の電極間にＥＬ層を挟んで電圧を印加することにより、陰極から注入された電子および陽極から注入された正孔がＥＬ層の発光中心で再結合して分子励起子を形成し、その分子励起子が基底状態に緩和する際にエネルギーを放出して発光するといわれている。励起状態には一重項励起と三重項励起が知られ、発光はどちらの励起状態を経ても可能であると考えられている。
【０００４】
発光素子を構成するＥＬ層は、少なくとも発光層を有する。また、ＥＬ層は、発光層の他に、正孔注入層、正孔輸送層、電子輸送層、電子注入層などを有する積層構造とすることもできる。
【０００５】
また、ＥＬ層を形成するＥＬ材料は低分子系（モノマー系）材料と高分子系（ポリマー系）材料に大別される。一般に、低分子系材料は蒸着法を用いて成膜され、高分子系材料はインクジェット法などを用いて成膜されることが多い。
【０００６】
蒸着法の場合に用いられる蒸着装置は、基板を設置する基板ホルダと、ＥＬ材料、つまり蒸着材料を封入したルツボ（または蒸着ボート）と、ルツボ内のＥＬ材料を加熱するヒーターと、昇華するＥＬ材料の拡散を防止するシャッターとを有しており、ヒーターにより加熱されたＥＬ材料が昇華し、基板に成膜される構成となっている。
【０００７】
しかし、実際には均一に膜を成膜するために、被成膜基板を回転させることや、基板とルツボとの間の距離を一定以上離すことが必要となる。また、複数のＥＬ材料を用いてメタルマスクなどのマスクを介した塗り分けを行う場合には、異なる画素間の間隔を広く設計し、画素間に設けられる絶縁物からなる隔壁（バンク）の幅を広くすることが必要となるなど発光素子を含む発光装置の高精細化（画素数の増大）及び小型化に伴う各表示画素ピッチの微細化を進める上で大きな課題となっている。
【０００８】
従って、フラットパネルディスプレイとして、より高精細化や高信頼性を図るために、これらの課題を解決すると共に生産性の向上や低コスト化を図ることが要求されている。
【０００９】
これに対して、レーザ熱転写により、発光素子のＥＬ層を形成する方法が提案されている（特許文献１参照）。特許文献１では、支持基板上に、低反射層と高反射層から構成される光熱変換層と、転写層を有する転写用基板について記載されている。このような転写用基板にレーザ光を照射することにより、転写層を素子作成用基板に転写することができる。
【先行技術文献】
【特許文献】
【００１０】
【特許文献１】特開２００６−３０９９９５号公報
【発明の概要】
【発明が解決しようとする課題】
【００１１】
しかしながら、特許文献１に示すように高反射層および低反射層上に転写層が形成された転写用基板にレーザ光を照射して、被成膜基板上に直接転写層を転写させる場合において、レーザ光の照射時間が長いと低反射層で発生した熱が高反射層まで伝わり、低反射層上の転写層だけでなく、高反射層上の転写層も転写されてしまう可能性が高い。これに対して、レーザ光の照射時間を短くするために瞬間的に出力パワーの高いレーザ光を照射すると、低反射層上の転写層のみ転写され、所望の蒸着パターニングを形成できるものの、レーザ光を照射した瞬間、転写層が高温になるため、転写層を形成する材料の分解や劣化が生じる可能性がある。また、この様にして形成された転写後の膜は、凹凸が多く、膜質が悪くなる可能性が高い。
【００１２】
そこで、本発明の一態様では、転写層となる材料層が余分に蒸着されるのを防ぐと共に所望の蒸着パターンを形成することができ、転写中に材料等の劣化が起きにくい方法を用いることにより、高精細で発光特性が高く、長寿命である発光装置の作製方法を提供することを目的とする。
【課題を解決するための手段】
【００１３】
本発明の一態様は、第１の光を照射することにより、蒸着用基板である第１の基板上の材料層をパターン形成し、第２の光を照射することにより、パターン形成した材料層を被成膜基板である第２の基板上に蒸着させることを特徴とする発光装置の作製方法である。
【００１４】
本発明の一態様の構成は、第１の基板の一方の面に開口部を有する反射層を形成し、第１の基板および反射層と接して光吸収層を形成し、光吸収層と接して材料層を形成し、第１の基板の他方の面側から、光強度がＡ１（Ｗ／ｃｍ２）で、照射時間Ｂ１（ｓ）のとき、下記一般式（１）
【００１５】
１／（Ａ１）１．５≦Ｂ１≦１０６／（Ａ１）１．５  かつ  Ｂ１≦１０−３    （１）
【００１６】
の範囲にある第１の光を照射して、材料層の一部で反射層の開口部と重なる部分を除去し、第１の基板の一方の面と、第２の基板の被成膜面とを対向させ、かつ近接させた状態で配置し、第１の基板の他方の面側から、光強度がＡ２（Ｗ／ｃｍ２）で、照射時間Ｂ２（ｓ）のとき、下記一般式（２）
【００１７】
１／（Ａ２）１．５≦Ｂ２≦１０６／（Ａ２）１．５  かつ  Ｂ２＞１０−３    （２）
【００１８】
の範囲にある第２の光を照射して、反射層と重なる位置にある材料層を第２の基板の被成膜面に蒸着させることを特徴とする発光装置の作製方法である。
【００１９】
また、本発明の一態様の別の構成は、第１の基板の一方の面に開口部を有する反射層を形成し、第１の基板および反射層と接して光吸収層を形成し、光吸収層と接して材料層を形成し、第１の基板の他方の面側から、光強度がＡ１（Ｗ／ｃｍ２）で、照射時間Ｂ１（ｓ）のとき、下記一般式（１）
【００２０】
１／（Ａ１）１．５≦Ｂ１≦１０６／（Ａ１）１．５  かつ  Ｂ１≦１０−３    （１）
【００２１】
の範囲にある第１の光を照射して、材料層の一部で反射層の開口部と重なる部分を除去し、第１の基板の一方の面と、第２の基板の被成膜面とを対向させ、かつ近接させた状態で配置し、第１の基板を加熱し、反射層と重なる位置にある材料層を第２の基板の被成膜面に蒸着させることを特徴とする発光装置の作製方法である。
【００２２】
上記各構成において、第１の光は、レーザ光であることを特徴とする。
【００２３】
上記各構成において、反射層は、光に対する反射率が８５％以上であることを特徴とし、また、アルミニウム、銀、金、白金、銅、アルミニウムを含む合金、または銀を含む合金のいずれかを含むことを特徴とする。
【００２４】
上記各構成において、光吸収層は、光に対する反射率が７０％以下であることを特徴とし、また、窒化タンタル、窒化チタン、窒化クロム、窒化マンガン、チタン、カーボンのいずれかを含むことを特徴とする。
【００２５】
上記各構成において、材料層は有機化合物からなることを特徴とし、さらに、発光性材料またはキャリア輸送性材料の一方または両方を含むことを特徴とする。
【００２６】
また、本発明は、発光素子を有する発光装置だけでなく、発光装置を有する電子機器も範疇に含めるものである。従って、本明細書中における発光装置とは、画像表示デバイス、発光デバイス、もしくは光源（照明装置含む）を指す。また、発光装置にコネクター、例えばＦＰＣ（Ｆｌｅｘｉｂｌｅ  ｐｒｉｎｔｅｄ  ｃｉｒｃｕｉｔ）もしくはＴＡＢ（Ｔａｐｅ  Ａｕｔｏｍａｔｅｄ  Ｂｏｎｄｉｎｇ）テープもしくはＴＣＰ（Ｔａｐｅ  Ｃａｒｒｉｅｒ  Ｐａｃｋａｇｅ）が取り付けられたモジュール、ＴＡＢテープやＴＣＰの先にプリント配線板が設けられたモジュール、または発光素子にＣＯＧ（Ｃｈｉｐ  Ｏｎ  Ｇｌａｓｓ）方式によりＩＣ（集積回路）が直接実装されたモジュールも全て発光装置に含むものとする。
【発明の効果】
【００２７】
本発明の一態様に係る発光装置の作製方法では、２度の光照射を行うことにより、蒸着用基板上の材料層のパターン形成、および被成膜基板上への成膜が可能である。具体的には、１度目の光照射により蒸着用基板上に形成された材料層をパターン形成し、２度目の光照射によりパターン形成された材料層を被成膜基板上に蒸着することから、材料層を精度良く蒸着することができるため、高精細で発光特性が高く、長寿命な発光装置を作製することができる。
【００２８】
なお、１度目の光照射では、高い光強度を瞬時に与える光源に用いるため、照射時間を短くすることができ、熱の伝導によるパターニング領域のぼけを防止することができる。また、２度目の光照射では、１度目の光照射により蒸着基板上の材料層をパターン形成していることから、熱の伝導を考慮することなく１度目の光照射で用いた光源に比べて低い光強度を与える光源を用いることができる。従って、被成膜基板上に蒸着される材料層が、光照射により劣化を受けるのを防ぐことができる。
【００２９】
なお、２度目の光照射において、ランプ光を光源として用いる場合には、大面積を一括して成膜することができる為、発光装置の生産性を向上させることが可能である。また、本発明では、２度目の光照射の代わりに蒸着用基板を直接、又は間接的に加熱することにより、蒸着用基板上の蒸着材料を昇華させ、被成膜基板上に成膜しても良い。
【図面の簡単な説明】
【００３０】
【図１】本発明の一態様に係る蒸着用基板の作製方法を説明する図。
【図２】本発明の一態様に係る蒸着用基板の作製方法を説明する図。
【図３】本発明の一態様に係る蒸着用基板及び成膜方法を説明する図。
【図４】レーザ光を光源とする装置について説明する図。
【図５】ランプ光を光源とする装置について説明する図。
【図６】フルカラー用の蒸着用基板、およびＥＬ層の画素配列について説明する図。
【図７】フルカラー用の蒸着用基板、およびＥＬ層の画素配列について説明する図。
【図８】発光素子について説明する図。
【図９】パッシブマトリクス型の発光装置を示す図。
【図１０】パッシブマトリクス型の発光装置を示す図。
【図１１】アクティブマトリクス型の発光装置を示す図。
【図１２】電子機器を示す図。
【図１３】電子機器を示す図。
【図１４】第１の光、および第２の光となる条件を満たす領域を示す図。
【発明を実施するための形態】
【００３１】
以下、本発明の実施の態様について図面を用いて詳細に説明する。但し、本発明は以下の説明に限定されず、本発明の趣旨及びその範囲から逸脱することなくその形態及び詳細を様々に変更し得ることが可能である。従って、本発明は以下に示す実施の形態の記載内容に限定して解釈されるものではない。
【００３２】
（実施の形態１）
本実施の形態１では、蒸着用基板を用いた成膜方法について説明する。なお、本実施の形態１では、蒸着用基板上に蒸着材料をパターン形成し、これを用いて発光素子のＥＬ層を形成する場合について説明する。
【００３３】
本実施の形態に用いる蒸着用基板について、図１を用いて説明する。図１（Ａ）に示すように、支持基板である第１の基板１０１上に開口部１０２を有する反射層１０３が形成されており、第１の基板１０１および反射層１０３上には、光吸収層１０４が形成されている。なお、光吸収層１０４の一部は、開口部１０２を埋めるように形成されている。
【００３４】
さらに、光吸収層１０４上には、材料層１０５が形成されている。図１（Ａ）において、開口部１０２を有する反射層１０３、光吸収層１０４、および材料層１０５は、それぞれ第１の基板１０１の全面に形成されている。
【００３５】
なお、第１の基板１０１に光を照射する際、光が第１の基板１０１を透過する必要があることから、第１の基板１０１は、光の透過率の高い基板であることが好ましい。また、熱伝導率の低い材料であることが好ましい。熱伝導率が低いことにより、照射された光から得られる熱を効率よく材料層に伝えることができるためである。第１の基板１０１としては、例えば、ガラス基板、石英基板、無機材料を含むプラスチック基板などを用いることができる。
【００３６】
また、反射層１０３は、図１（Ｂ）に示す第１の光１０７を照射する際、光吸収層１０４の一部分に選択的に光を照射し、それ以外の部分に照射される光を反射させる層である。よって、反射層１０３は、第１の光１０７に対して高い反射率を有する材料で形成されていることが好ましい。具体的には、反射層１０３は、照射される光に対して、反射率が８５％以上、さらに好ましくは、反射率が９０％以上であることが好ましい。
【００３７】
また、反射層１０３に用いることができる材料としては、例えば、アルミニウム、銀、金、白金、銅、アルミニウムを含む合金（例えば、アルミニウム−チタン合金、アルミニウム−ネオジム合金）、銀を含む合金（銀−ネオジム合金）、または酸化インジウム−酸化スズなどを用いることができる。
【００３８】
なお、反射層１０３は、種々の方法を用いて形成することができる。例えば、スパッタリング法、電子ビーム蒸着法、真空蒸着法などにより形成することができる。また、反射層１０３の膜厚は、材料により異なるが、１００ｎｍ以上とすることが好ましい。１００ｎｍ以上の膜厚とすることにより、照射した光が反射層を透過することを抑制することができる。
【００３９】
本実施の形態に示す開口部１０２の形成には、種々の方法を用いることができるが、ドライエッチングを用いることが好ましい。ドライエッチングを用いることにより、開口部１０２の側壁が鋭くなり、開口部を介して形成される成膜パターンの微細化を図ることができる。
【００４０】
光吸収層１０４は、蒸着の際に照射された光を吸収する層である。よって、光吸収層１０４は、照射する光に対して低い反射率を有し、高い吸収率を有する材料で形成されていることが好ましい。具体的には、光吸収層１０４は、照射される光に対して、７０％以下の反射率を示すことが好ましい。
【００４１】
また、光吸収層１０４に用いることができる材料としては、例えば、窒化チタン、窒化タンタル、窒化モリブデン、窒化タングステンなどの金属窒化物や、モリブデン、チタン、タングステンなどを用いることが好ましい。なお、光吸収層１０４は一層に限らず複数の層により構成されていてもよい。
【００４２】
このように、照射される光の波長により、光吸収層１０４に好適な材料の種類は変化することから、適宜材料を選択する必要がある。
【００４３】
また、光吸収層１０４は、種々の方法を用いて形成することができる。例えば、スパッタリング法、電子ビーム蒸着法、真空蒸着法などにより形成することができる。
【００４４】
また、光吸収層１０４の膜厚は、材料によって異なるが、照射した光が透過しない膜厚（好ましくは１００ｎｍ以上２μｍ以下）の膜厚であることが好ましい。特に、光吸収層１０４の膜厚を１００ｎｍ以上６００ｎｍ以下とすることで、照射した光を効率良く吸収して発熱させることができる。また、光吸収層１０４の膜厚を１００ｎｍ以上６００ｎｍ以下とすることで、被成膜基板上への成膜を精度良く行うことができる。
【００４５】
なお、光吸収層１０４は、材料層１０５に含まれる蒸着材料の昇華温度まで加熱することができるのであれば、照射する光の一部が透過してもよい。ただし、一部が透過する場合には、材料層１０５に含まれる蒸着材料として、光によって分解しない材料を用いることが必要である。
【００４６】
さらに、反射層１０３と光吸収層１０４の反射率は差が大きいほど好ましい。具体的には、照射する光の波長に対して、反射率の差が２５％以上、より好ましくは３０％以上であることが好ましい。
【００４７】
材料層１０５は、被成膜基板上に蒸着させる蒸着材料を有する層である。そして、蒸着用基板に光を照射することにより、材料層１０５が加熱され、蒸着材料が昇華するとともに被成膜基板上に蒸着される。
【００４８】
なお、材料層１０５に含まれる蒸着材料としては、蒸着可能な材料であれば、有機化合物、無機化合物にかかわらず、種々の材料を用いることができるが、本実施の形態で示すように発光素子のＥＬ層を形成する場合には、ＥＬ層を形成する蒸着可能な材料を用いることとする。例えば、ＥＬ層を形成する発光性材料、キャリア輸送性材料、キャリア注入性材料などの有機化合物の他、発光素子の電極などに用いられる金属酸化物、金属窒化物、ハロゲン化金属、金属単体といった無機化合物を用いることもできる。なお、ＥＬ層を形成する蒸着可能な材料の詳細については、実施の形態５において詳述するので、それを参考にすることとし、ここでの説明は省略する。
【００４９】
また、材料層１０５は、複数の材料を含んでいてもよい。また、材料層１０５は、単層でもよいし、複数の層が積層されていてもよい。従って、蒸着材料を含む層を複数積層することにより、共蒸着することも可能である。なお、材料層１０５が積層構造を有する場合には、第１の基板側に昇華温度（または、蒸着可能な温度）の低い蒸着材料を含むように積層することが好ましい。このような構成とすることにより、積層構造を有する材料層１０５による蒸着を効率良く行うことができる。
【００５０】
また、材料層１０５は、種々の方法により形成される。例えば、湿式法であるスピンコート法、スプレーコート法、インクジェット法、ディップコート法、キャスト法、ダイコート法、ロールコート法、ブレードコート法、バーコート法、グラビアコート法、又は印刷法等を用いることができる。また、乾式法である真空蒸着法、スパッタリング法等を用いることができる。
【００５１】
湿式法を用いて材料層１０５を形成する場合には、所望の蒸着材料を溶媒に溶解あるいは分散させ、溶液あるいは分散液を調整すればよい。溶媒は、蒸着材料を溶解あるいは分散させることができ、且つ蒸着材料と反応しないものであれば特に限定されない。例えば、クロロホルム、テトラクロロメタン、ジクロロメタン、１，２−ジクロロエタン、或いはクロロベンゼンなどのハロゲン系溶媒、アセトン、メチルエチルケトン、ジエチルケトン、ｎ−プロピルメチルケトン、或いはシクロヘキサノンなどのケトン系溶媒、ベンゼン、トルエン、或いはキシレンなどの芳香族系溶媒、酢酸エチル、酢酸ｎ−プロピル、酢酸ｎ−ブチル、プロピオン酸エチル、γ−ブチロラクトン、或いは炭酸ジエチルなどのエステル系溶媒、テトラヒドロフラン、或いはジオキサンなどのエーテル系溶媒、ジメチルホルムアミド、或いはジメチルアセトアミドなどのアミド系溶媒、ジメチルスルホキシド、ヘキサン、又は水等を用いることができる。また、これらの溶媒複数種を混合して用いてもよい。湿式法を用いることにより、材料の利用効率を高めることができ、製造コストを低減させることができる。
【００５２】
次に、図１（Ｂ）に示すように、第１の基板１０１の一方の面であって、反射層１０３、光吸収層１０４、および材料層１０５が形成された面に対向する位置に、第２の基板１０６を配置する。なお、第２の基板１０６は、第１の基板１０１上に形成された材料層１０５を所望の形状にする際に、光の照射により昇華する材料層１０５の一部を意図的に蒸着させるための材料回収用基板である。図１（Ｂ）に示すように第２の基板１０６を設けることにより、材料層１０５の一部を回収することができるため、回収した材料を別の蒸着用基板の材料層を形成する際に再利用することができる。
【００５３】
また、第１の基板１０１と第２の基板１０６との距離は、材料の回収効率を向上させる為に近づけて対向させるのが好ましい。具体的には、第１の基板１０１上の材料層１０５の表面と、第２の基板１０６の表面との距離ｄ１を、２ｍｍ以下、好ましくは０．０５ｍｍ以下となるように近づけて対向させることとする。しかし、材料層１０５の表面と、第２の基板１０６の表面は接しない方が好ましい。
【００５４】
図１（Ｂ）に示すように第１の基板１０１の他方の面から、第１の光１０７を照射すると、第１の基板１０１上の反射層１０３に照射された光は反射されるが、開口部１０２に照射された光は、光吸収層１０４に吸収される。そして、光吸収層１０４は、吸収した光から得た熱を材料層１０５の蒸着材料に与えることにより昇華させ、第２の基板１０６上に材料層１０５の一部である蒸着材料１０５ａを蒸着させる（図１（Ｃ）。）。なお、第２の基板１０６上に蒸着させた蒸着材料１０５ａは、回収して再利用することができる。
【００５５】
以上により、第１の基板１０１上の反射層１０３と重なる位置に材料層１０５ｂを有する蒸着用基板を形成することができる（図１（Ｄ）。）。
【００５６】
照射する第１の光１０７は、光強度：Ａ１（Ｗ／ｃｍ２）と照射時間：Ｂ１（ｓ）において、下記一般式（１）を満たす光である。なお、下記一般式（１）は、図１４の領域ａ（１４０１）に示す範囲である。
【００５７】
１／（Ａ１）１．５≦Ｂ１≦１０６／（Ａ１）１．５  かつ  Ｂ１≦１０−３    （１）
【００５８】
なお、一般式（１）の範囲にある第１の光を照射することにより、開口部１０２と重なる位置にある材料層１０５を昇華させることができる。なお、この範囲にある光を照射することにより、過剰なエネルギーを与え、光吸収層１０４に対してダメージを与えることを防ぐことができる。なお、第１の光１０７の照射時間Ｂ１（ｓ）は、光吸収層１０４で発生した熱が面方向に伝わるのを防ぐため、１ｍｓ以下、より好ましくは、０．１ｍｓ以下とするのがよい。
【００５９】
照射する第１の光１０７としては、レーザ光を光源として用いることが好ましく、レーザ発振器としては、紫外光、可視光、または赤外光を発振することが可能なレーザ発振器を用いることができる。例えば、４８８ｎｍ、５１４ｎｍ、５２７ｎｍ、５３２ｎｍ、５６１ｎｍの波長のレーザ光を用いることができる。レーザ光を光源として用いることにより、短時間の照射でも光吸収層１０４における熱変換が効率よく行われるため、蒸着材料を部分的に昇華させることにより形成される材料層１０５ｂの形状の精度を高めることができる。
【００６０】
また、レーザ光には、Ａｒレーザ、Ｋｒレーザ、エキシマレーザなどの気体レーザ、単結晶のＹＡＧ、ＹＶＯ４、フォルステライト（Ｍｇ２ＳｉＯ４）、ＹＡｌＯ３、ＧｄＶＯ４、若しくは多結晶（セラミック）のＹＡＧ、Ｙ２Ｏ３、ＹＶＯ４、ＹＡｌＯ３、ＧｄＶＯ４に、ドーパントとしてＮｄ、Ｙｂ、Ｃｒ、Ｔｉ、Ｈｏ、Ｅｒ、Ｔｍ、Ｔａのうち１種または複数種添加されているものを媒質とするレーザ、ガラスレーザ、ルビーレーザ、アレキサンドライトレーザ、Ｔｉ：サファイアレーザ、ファイバーレーザ等の固体レーザのうち一種または複数種から発振されるものを用いることができる。また、上記固体レーザから発振される第２高調波や第３高調波を用いることもできる。なお、レーザ媒体が固体である固体レーザを用いると、メンテナンスフリーの状態を長く保てるという利点や、出力が比較的に安定している利点を有している。
【００６１】
また、上述したレーザは、パルスレーザ、連続発振（ＣＷ：ｃｏｎｔｉｎｕｏｕｓ−ｗａｖｅ）レーザなどを用いることができる。なお、パルスレーザの場合には、例えば、数Ｈｚ〜数１００ｋＨＺの周波数だけでなく、１ＭＨｚ以上の周波数のレーザ光を用いることもできる。また、レーザスポットの形状は、線状または矩形状とすることが好ましい。特にパルスレーザの場合、レーザスポットの長軸の長さを１ｍ程度まで長くすることができるので、処理時間が短くなり生産性が向上する。
【００６２】
本発明では、照射された光による輻射熱を利用するのではなく、照射された光を吸収した光吸収層１０４が材料層１０５に熱を与えることが特徴である。従って、光が照射された部分の光吸収層１０４から光が照射されていない部分の光吸収層１０４へ、面方向に熱が伝わることにより、加熱される材料層１０５の範囲が広がることのないように、光の照射時間は、短くすることが好ましい。
【００６３】
また、光照射による材料層１０５のパターン形成は、減圧雰囲気下で行うことが好ましい。従って、処理室内を５×１０−３Ｐａ以下、好ましくは１０−６Ｐａ以上１０−４Ｐａ以下の雰囲気とすることが好ましい。
【００６４】
次に、図１（Ｄ）に示した材料層１０５ｂを有する第１の基板１０１を蒸着用基板として用いた成膜方法について、図２を用いて説明する。なお、ここでは、蒸着用基板を用いて発光素子のＥＬ層を成膜する方法について説明する。
【００６５】
図２（Ａ）において、第１の基板１０１は、反射層１０３、光吸収層１０４、および材料層１０５ｂが形成された面を被成膜基板である第３の基板２０１の被成膜面と対向させて配置する。
【００６６】
第３の基板２０１は、蒸着用基板を用いた蒸着処理により所望の層が成膜される被成膜基板である。なお、ここでは、蒸着用基板を用いて発光素子のＥＬ層を形成する場合について説明するため、第３の基板２０１上には、発光素子の一方の電極となる第１の電極２０２が形成されている場合を示す。そして、第１の基板１０１と第３の基板２０１とを至近距離、具体的には第１の基板１０１上の材料層１０５ｂの表面と、第３の基板２０１の表面（具体的には、第１の電極２０２の表面）との距離ｄ２を、０ｍｍ以上１０μｍ以下、好ましくは０ｍｍ以上５μｍ以下、さらに好ましくは０ｍｍ以上３μｍ以下となるように近づけて対向させる。
【００６７】
なお、距離ｄ２は、第１の基板１０１の最表面と、第３の基板２０１の最表面との距離で定義する。従って、図３（Ａ）に示すように第３の基板２０１上に第１の電極２０２、および第１の電極２０２の端部を覆うように絶縁物２０３が形成されている場合、距離ｄ２は、第１の基板１０１上の材料層１０５ｂの表面と、第３の基板２０１上に形成された絶縁物２０３の表面との距離で定義する。ただし、第１の基板１０１上の材料層１０５ｂの表面や、第３の基板２０１上に形成された層の最表面が凹凸を有する場合における距離ｄ２は、第１の基板１０１上の材料層１０５ｂの表面と、第３の基板２０１上に形成された層の最表面との間の最も短い距離で定義することとする。
【００６８】
次に、図２（Ｂ）に示すように第１の基板１０１の裏面（反射層１０３、光吸収層１０４、および材料層１０５ｂが形成されていない面）側から第２の光２０４を照射する。第２の光２０４を照射すると、光吸収層１０４で生じた熱が光吸収層１０４の面方向に伝わり、反射層１０３と重なる位置に形成されている材料層１０５ｂが加熱され、第３の基板２０１上に形成された第１の電極２０２上に材料層１０５ｂの蒸着材料を蒸着させ、発光素子のＥＬ層２０５を形成することができる。なお、図３の構成の場合も同様であり、図３（Ｂ）に示すように第３の基板２０１の第１の電極２０２上に発光素子のＥＬ層２０６が形成される。
【００６９】
照射する第２の光２０４は、光強度：Ａ２（Ｗ／ｃｍ２）と照射時間：Ｂ２（ｓ）において、下記一般式（２）を満たす光である。なお、下記一般式（２）は、図１４の領域ｂ（１４０２）に示す範囲である。
【００７０】
１／（Ａ２）１．５≦Ｂ２≦１０６／（Ａ２）１．５  かつ  Ｂ２＞１０−３    （２）
【００７１】
なお、一般式（２）の範囲にある第２の光を照射することにより、光吸収層１０４で発生した熱を面方向に伝えて、反射層１０３と重なる位置にある材料層１０５ｂを第３の基板に蒸着させることができる。なお、第２の光２０４の照射時間Ｂ２（ｓ）としては、１ｍｓ以上、より好ましくは１０ｍｓ以上とするのがよい。
【００７２】
第２の光２０４としては、大面積を一括して照射することが可能なランプ光を光源として用いることが好ましい。例えば、ハロゲンランプを用いた場合、７ｓ程度照射することで、第１の基板１０１全体を５００℃以上に加熱することができるので、材料層１０５ｂの蒸着材料を昇華させることができる。
【００７３】
第２の光２０４の光源としてランプ光を用いる場合には、フラッシュランプ（キセノンフラッシュランプ、クリプトンフラッシュランプなど）、キセノンランプ、メタルハライドランプのような放電灯、ハロゲンランプ、タングステンランプのような発熱灯を用いることができる。フラッシュランプは短時間（０．１ミリ秒乃至１０ミリ秒）で大面積に照射することができる。また、発光させる時間の間隔を変えることによって第３の基板２０１への光の照射量の制御もできる。また、フラッシュランプは寿命が長く、発光待機時の消費電力が低いため、ランニングコストを低く抑えることができる。
【００７４】
また、光照射による蒸着は、減圧雰囲気下で行うことが好ましい。従って、成膜室内を５×１０−３Ｐａ以下、好ましくは１０−６Ｐａ以上１０−４Ｐａ以下の雰囲気とすることが好ましい。
【００７５】
なお、ここでは、光源からの光を吸収した光吸収層１０４が材料層１０５に熱を与える場合について説明したが、これに限られることはなく、光源から照射された光による輻射熱を利用してもよい。従って、光照射だけでなく、ヒータなどの熱源を用いた直接的な加熱により、材料層１０５ｂの蒸着材料を昇華させてもよい。
【００７６】
また、図２（Ｃ）に示すように、第１の基板１０１と第３の基板２０１との距離ｄ２を０ｍｍとしても良い。つまり、第１の基板１０１上の材料層１０５ｂと、第３の基板２０１上に形成された第１の電極２０２の表面が接するように対向させても良い。このように距離ｄ２を小さくすることで、成膜領域のずれを防止することができるので、被成膜面の成膜パターンのぼけを防ぐことができる。従って、第３の基板２０１上に発光素子のＥＬ層２０７を精度良く形成することができる。なお、図３の場合には、第１の基板１０１と第３の基板２０１との距離ｄ２を０ｍｍとすると、第１の基板１０１上の材料層１０５ｂの表面と、第３の基板２０１上に形成された絶縁物２０３の表面とが接するため、成膜領域のずれによる被成膜面の成膜パターンのぼけをより効果的に防ぐことができる。従って、図３（Ｃ）に示すように第３の基板２０１上の第１の電極２０２と接して発光素子のＥＬ層２０８を精度良く形成することができる。
【００７７】
なお、本実施の形態では、第３の基板２０１が、第１の基板１０１の下方に位置する場合を図示したが、本発明はこれに限定されない。基板の設置する向きは適宜設定することができる。
【００７８】
上述した蒸着用基板を用いた成膜方法では、蒸着用基板上の材料層のパターン形成の際に、第１の光１０７としてレーザ光を照射することにより、短時間の光照射で、光吸収層における熱変換が効率よく行われるため、蒸着材料を部分的に昇華させて得られる材料層１０５ｂの形状の精度を高めることができる。
【００７９】
さらに、パターン形成された材料層を被成膜基板上に蒸着する際に、第２の光２０４としてランプ光等を光源とする光を照射することにより、大面積を一括して照射することが可能となるため、光吸収層１０４において面方向に伝わる熱により被成膜基板上へ蒸着材料を蒸着する際の成膜効率を高めることができる。
【００８０】
また、蒸着用基板上の材料層は、第１の光を照射して部分的に蒸着材料を昇華させることにより所望の形状とした後、被成膜基板上へ蒸着することから、被成膜基板上に蒸着される層の形状の精度を高めることができる。また、部分的に昇華させた蒸着材料を別の基板上に蒸着させることにより、回収して再利用することが可能であるため、製造コストを低減させることができる。
【００８１】
（実施の形態２）
本実施の形態２では、実施の形態１で示した蒸着用基板を用いた成膜方法において、蒸着用基板に第１の光の光源としてレーザ光を照射する場合に用いる装置について説明する。
【００８２】
図４はレーザ光を用いる装置の一例を示す斜視図である。射出されるレーザ光はレーザ発振装置４０３（ＹＡＧレーザ装置、エキシマレーザ装置など）から出力され、ビーム形状を矩形状とするための第１の光学系４０４と、整形するための第２の光学系４０５と、平行光線にするための第３の光学系４０６とを通過し、反射ミラー４０７で光路が第１の基板ステージ４０９上の蒸着用基板である第１の基板４０１に対して垂直となる方向に曲げられる。その後、第１の基板４０１にレーザビームを照射する。
【００８３】
なお、本実施の形態２に示す蒸着用基板の構成は、実施の形態１で説明したものと同様である。すなわち、第１の基板４０１には、反射層、光吸収層、および材料層が形成された構成を有する。なお、図４に破線で示す領域４１３には、反射層の開口部が形成されている。
【００８４】
また、第１の基板４０１に照射されるレーザスポットの形状は、矩形状または線状とすることが好ましい。また、大面積基板を用いる場合には、処理時間を短縮するため、レーザスポットの長辺を２０ｃｍ〜１００ｃｍとすることが好ましい。また、図４に示すレーザ発振装置及び光学系を複数設置して大面積の基板を短時間に処理してもよい。具体的には、複数のレーザ発振装置からレーザビームをそれぞれ照射して基板１枚における処理面積を分担してもよい。
【００８５】
なお、図４は一例であり、レーザ光の光路に配置する各光学系や電気光学素子の位置関係は特に限定されない。例えば、レーザ発振装置４０３を第１の基板４０１の上方に配置し、レーザ発振装置４０３から射出するレーザ光が第１の基板４０１の主平面に垂直な方向となるように配置すれば、反射ミラー４０７を用いなくともよい。また、各光学系は、集光レンズ、ビームエキスパンダ、ホモジナイザ、または偏光子などを用いればよく、これらを組み合わせてもよい。また、各光学系としてスリットを組み合わせてもよい。
【００８６】
被照射面上でレーザビームの照射領域を２次元的に、適宜、走査させることによって、基板の広い面積に照射を行う。走査するために、レーザビームの照射領域と基板とを相対的に移動させる。ここでは、蒸着用基板である第１の基板４０１を保持している第１の基板ステージ４０９をＸＹ方向に移動させる移動手段（図示しない）を制御装置４１６で制御して走査を行う。なお、制御装置４１６は、レーザ発振装置４０３も制御できるように連動させることが好ましい。また、制御装置４１６は、位置マーカを認識するための撮像素子を有する位置アライメント機構４０８と連動させることが好ましい。
【００８７】
また、第１の基板４０１と第２の基板４００の基板間隔である距離ｄは、２ｍｍ以下、好ましくは０．０５ｍｍ以下となるように近づけて対向させる。但し、材料層４１２の表面と第２の基板４００の表面は、接しない方が好ましい。
【００８８】
図４に示す装置を用いて材料層４１２のパターン形成を行う場合には、少なくとも第１の基板４０１と第２の基板４００を真空チャンバー内に配置する。また、図４に示す構成を全て真空チャンバー内に設置してもよい。
【００８９】
また、図４に示す装置は、第２の基板４００の被蒸着面が上を向いた、所謂フェイスアップ方式の装置の例を示しているが、フェイスダウン方式の成膜装置とすることもできる。また、第２の基板４００の主平面を水平面に対して垂直に立てる、所謂縦置き方式の装置とすることもできる。
【００９０】
このような装置を用いることにより、蒸着用基板の材料層をパターン形成することができる。また、パターン形成の際、第２の基板上に蒸着させた蒸着材料を回収して再利用することが可能であるため、製造コストを低減させることができる。
【００９１】
なお、本実施の形態２に示す構成は、実施の形態１に示した構成を適宜組み合わせて用いることができる。
【００９２】
（実施の形態３）
本実施の形態３では、実施の形態１で示した蒸着用基板を用いた成膜方法において、パターン形成された材料層を有する蒸着用基板に第２の光の光源としてランプ光を照射する場合に用いる装置について説明する。
【００９３】
図５（Ａ）において、成膜室５０１は、真空チャンバーであり、ゲート弁５０２によって他の処理室と連結され、さらに、排気機構５０３を備えている。また、成膜室５０１内には、蒸着用基板である第１の基板５１１（材料層５１３を含む）を保持する為の基板ステージ５０４と、被成膜基板である第３の基板５１２を保持する為の基板支持機構５０５と、光源５１０を少なくとも有している。
【００９４】
なお、基板ステージ５０４に保持されている第１の基板５１１は、実施の形態１や２で示す処理を他の処理室で行うことによって材料層がパターン形成されている。すなわち、他の処理室において、第１の基板５１１の材料層のパターン形成を行った後、これを成膜室５０１に搬送し、基板ステージ５０４にセットする。また、第１の基板５１１における材料層５１３の形成されている面と、被成膜基板である第３の基板５１２の被成膜面とが、対向するように、第３の基板５１２を基板支持機構５０５に固定する。
【００９５】
また、基板支持機構５０５を移動させて、第１の基板５１１と第３の基板５１２の基板間隔が距離ｄとなるように近づける。なお、距離ｄは、第１の基板５１１上に形成された材料層５１３の表面と、第３の基板５１２の表面との距離で定義する。また、第３の基板５１２上に何らかの層（例えば、電極として機能する導電層や隔壁として機能する絶縁物等）が形成されている場合、距離ｄは、第１の基板５１１上の材料層５１３の表面と、第３の基板５１２上に形成された層の表面との距離で定義する。ただし、第１の基板５１１上の材料層５１３の表面や、第３の基板５１２或いは第３の基板５１２上に形成された層の表面に凹凸を有する場合における距離ｄは、第１の基板５１１上の材料層５１３の表面と、第３の基板５１２或いは第３の基板５１２上に形成された層の最表面との間の最も短い距離で定義することとする。なお、距離ｄは、具体的には、０ｍｍ以上１０μｍ以下とし、好ましくは０ｍｍ以上５μｍ以下、さらに好ましくは０ｍｍ以上３μｍ以下とする。
【００９６】
ここでは、距離ｄを２ｍｍとする。また、第３の基板５１２が石英基板のように硬く、ほとんど変形（反り、撓みなど）しない材料であれば、距離ｄは０ｍｍを下限として近づけることができる。また、図５では基板間隔の制御は、基板ステージ５０４を固定し、基板支持機構５０５を移動させる例を示しているが、基板ステージ５０４を移動させ、基板支持機構５０５を固定する構成としてもよい。また、基板ステージ５０４と基板支持機構５０５の両方を移動させても良い。なお、図５では、基板支持機構５０５を移動させて、第１の基板５１１と第３の基板５１２を近づけて距離ｄとした段階の断面を示している。
【００９７】
図５では、基板ステージ５０４および基板支持機構５０５は、上下方向だけでなく、ＸＹ（水平）方向にも移動させる移動手段（図示せず）を備えており、制御装置５０６により制御して、精密な位置合わせを行う場合について示す。なお、制御装置５０６は、基板（この場合は、第３の基板５１２）上の位置マーカーを認識するための撮像素子を有する位置アライメント機構５０７と連動させることが好ましい。その他、成膜室５０１内を測定する温度センサや、湿度センサなどを設けてもよい。
【００９８】
そして、第１の基板５１１の材料層５１３が形成されていない面側から第２の光を照射する。これにより、短時間に第１の基板５１１上にパターン形成された材料層５１３が加熱され、材料層５１３に含まれる蒸着材料が昇華することで、対向して配置された第３の基板５１２の被成膜面（即ち、下平面）に蒸着材料が成膜される。図５に示す成膜装置において、予め第１の基板５１１に材料層５１３が均一で所望の膜厚を有していれば、膜厚モニターを設置しなくとも、第３の基板５１２に均一で所望の膜厚となる成膜を行うことができる。また、従来の蒸着装置は、基板を回転させていたが、図５に示す成膜装置は、被成膜基板を固定させた状態で成膜するため、割れやすい大面積のガラス基板への成膜に適している。また、図５に示す成膜装置は、成膜中、蒸着用基板も固定させた状態で成膜する。
【００９９】
なお、均一な加熱が行われるように、光源５１０と蒸着用基板である第１の基板５１１は広い面積で接することが好ましい。
【０１００】
また、待機時の光源からの第１の基板５１１上の材料層５１３への熱の影響を緩和するため、待機時（蒸着処理前）は光源５１０と第１の基板５１１との間に断熱化のための開閉式のシャッターを設けてもよい。
【０１０１】
また、光源５１０に用いるランプ光としては、フラッシュランプ（キセノンフラッシュランプ、クリプトンフラッシュランプなど）、キセノンランプ、メタルハライドランプのような放電灯、ハロゲンランプ、タングステンランプのような発熱灯を用いることができる。フラッシュランプは短時間（０．１ミリ秒から１０ミリ秒）で非常に強度の高い光を繰り返し、大面積に照射することができるため、第１の基板の面積にかかわらず、効率よく均一に加熱することができる。また、発光させる時間の間隔を変えることによって第１の基板５１１の加熱の制御もできる。また、フラッシュランプは寿命が長く、発光待機時の消費電力が低いため、ランニングコストを低く抑えることができる。また、フラッシュランプを用いることにより、急加熱が容易となり、ヒーターを用いた場合の上下機構やシャッター等を簡略化できる。従って、さらなる成膜装置の小型化を図ることができる。
【０１０２】
なお、図５では、光源５１０を成膜室５０１内に設置する例を示しているが、成膜室の内壁の一部を透光性部材として、成膜室の外側に光源５１０を配置させてもよい。成膜室５０１の外側に光源５１０を配置すると、光源５１０のライトバルブの交換などのメンテナンスを簡便なものとすることができる。
【０１０３】
また、第３の基板５１２の温度を調節する機構を備えてもよい。温度を調節する機構として、冷却機構を備える場合には、例えば、基板支持機構５０５に熱媒体を流すチューブを設け、チューブに熱媒体として冷媒を流すことにより、基板支持機構５０５をコールドプレートとすることができる。この様に冷却機構を備えることは、異なる材料層を積層する場合に有用である。一方、加熱機構を備える場合には、基板支持機構５０５にヒーターなどの加熱手段を設ければよい。以上のように第３の基板５１２の温度を調節する機構（加熱または冷却）を設けることで、基板の反りなどを抑えることもできる。
【０１０４】
なお、図５には、第３の基板５１２の成膜面が下方となるフェイスダウン方式の成膜装置の例を示したが、第３の基板５１２の成膜面が上方となるフェイスアップ方式の成膜装置を適用することもできる。さらに、図５では、基板横置き方式の成膜装置の例を示したが、基板縦置き方式の成膜装置を適用することもできる。
【０１０５】
このような成膜装置を用いることにより、蒸着用基板上の材料層を被成膜基板上に蒸着させることができる。なお、蒸着用基板上の材料層は、予めパターン形成されていることから、被成膜基板上に精度良く蒸着材料を蒸着させることができる。
【０１０６】
なお、光源として、ランプ光を用いることにより大面積を一括して成膜することが可能となるため、タクトタイムの短縮が可能であり、発光装置の製造コストをより低減させることができる。
【０１０７】
なお、本実施の形態３に示す構成は、実施の形態１や実施の形態２に示した構成を適宜組み合わせて用いることができる。
【０１０８】
（実施の形態４）
本実施の形態４では、実施の形態１で示した蒸着用基板を複数用いて、発光素子のＥＬ層を形成することにより、フルカラー表示が可能な発光装置の作製方法について説明する。
【０１０９】
実施の形態１では、１回の成膜工程で、被成膜基板である第３の基板上に全て同一の材料からなるＥＬ層を形成する場合について示したが、本実施の形態４では、第３の基板上の異なる場所に３種類の発光の異なるＥＬ層をそれぞれ形成する場合について説明する。
【０１１０】
まず、実施の形態１において図１（Ｄ）に示した蒸着用基板である第１の基板を３枚用意する。ただし、それぞれの基板には、発光の異なるＥＬ層を形成するための蒸着材料を含む材料層が形成されている。具体的には、赤色発光を示すＥＬ層（ＥＬ層（Ｒ））を形成するための材料層（Ｒ）を有する第１の基板（Ｒ）と、緑色発光を示すＥＬ層（ＥＬ層（Ｇ））を形成するための材料層（Ｇ）を有する第１の基板（Ｇ）と、青色発光を示すＥＬ層（ＥＬ層（Ｂ））を形成するための材料層（Ｂ）を有する第１の基板（Ｂ）とを用意する。
【０１１１】
また、実施の形態１において図２（Ａ）に示した被成膜基板である第３の基板を１枚用意する。なお、第３の基板上には、複数の第１の電極２０２が形成されている。
【０１１２】
まず、１回目の成膜工程として、図２（Ａ）と同様に第３の基板と第１の基板（Ｒ）とを重ね、位置合わせをする。なお、第３の基板には、位置合わせ用のマーカを設けることが好ましい。また、第１の基板（Ｒ）にも位置合わせ用のマーカを設けることが好ましい。なお、第１の基板（Ｒ）には、光吸収層が設けられているため、位置合わせのマーカ周辺の光吸収層は予め除去しておくことが好ましい。また、第１の基板（Ｒ）上の材料層（Ｒ）は、反射層（Ｒ）６０１と重なる位置にのみパターン形成されている。
【０１１３】
そして、第１の基板（Ｒ）の裏面（図２（Ａ）に示す反射層１０３、光吸収層１０４、および材料層１０５ｂが形成されていない面）側から光を照射する。光吸収層１０４が、照射された光を吸収し、面方向に伝わる熱を材料層（Ｒ）に与えることで、材料層（Ｒ）に含まれる蒸着材料を昇華させ、第３の基板２０１上の第１の電極上にＥＬ層（Ｒ）を形成する。そして、１回目の成膜を終えたら、第１の基板（Ｒ）は、第３の基板２０１と離れた場所へ移動させる。
【０１１４】
次いで、２回目の成膜工程として、第３の基板２０１と第１の基板（Ｇ）とを重ね、位置合わせをする。なお、第１の基板（Ｇ）に形成された材料層（Ｇ）は、１回目の成膜時に使用した第１の基板（Ｒ）上に形成された材料層（Ｒ）よりも１画素分ずらした位置に形成されている。
【０１１５】
そして、第１の基板（Ｇ）の裏面（図２（Ａ）に示す反射層１０３、光吸収層１０４、および材料層１０５ｂが形成されていない面）側から光を照射する。光吸収層１０４が、照射された光を吸収し、面方向に伝わる熱を材料層（Ｇ）に与えることで、材料層（Ｇ）に含まれる蒸着材料を昇華させ、第３の基板２０１上であって、１回目の成膜でＥＬ層（Ｒ）が形成された第１の電極のとなりの第１の電極上にＥＬ層（Ｇ）が形成される。そして、２回目の成膜を終えたら、第１の基板（Ｇ）は、第３の基板２０１と離れた場所へ移動させる。
【０１１６】
次いで、３回目の成膜工程として、第３の基板２０１と第１の基板（Ｂ）とを重ね、位置合わせをする。なお、第１の基板（Ｂ）に形成された材料層（Ｂ）は、１回目の成膜時に使用した第１の基板（Ｒ）上に形成された材料層（Ｒ）よりも２画素分ずらした位置に形成されている。
【０１１７】
そして、第１の基板（Ｂ）の裏面（図２（Ａ）に示す反射層１０３、光吸収層１０４、および材料層１０５ｂが形成されていない面）側から光を照射する。この３回目の成膜を行う直前の様子が図６（Ａ）の上面図に相当する。図６（Ａ）において、反射層（Ｂ）６０４と重なる位置に材料層（Ｂ）が形成されており、光吸収層１０４が、第１の基板（Ｂ）の開口部６０２を透過した光を吸収し、面方向に伝わる熱を材料層（Ｂ）に伝えることで、材料層（Ｂ）に含まれる蒸着材料を昇華させ、第３の基板２０１上であって、２回目の成膜でＥＬ層（Ｇ）が形成された第１の電極のとなりの第１の電極上にＥＬ層（Ｂ）が形成される。３回目の成膜を終えたら、第１の基板（Ｂ）は、第３の基板２０１と離れた場所へ移動させる。
【０１１８】
こうしてＥＬ層（Ｒ）６１１、ＥＬ層（Ｇ）６１２、ＥＬ層（Ｂ）６１３を一定の間隔をあけて同一の第３の基板上に形成することができる。そして、これらの膜上に第２の電極を形成することによって、発光素子を形成することができる。
【０１１９】
以上の工程で、同一基板上に異なる発光を示す発光素子を形成することにより、フルカラー表示が可能な発光装置を形成することができる。
【０１２０】
図６では、蒸着用基板である第１の基板上に形成された（反射層（Ｒ）６０１、反射層（Ｇ）６０３、反射層（Ｂ）６０４）の形状を矩形とした例を示したが、特に限定されず、同じ発光色となる発光領域が隣り合う場合に、これらを連続的に（いわゆるライン状に）形成しても良い。なお、ライン状にを形成する場合、同じ発光色となる発光領域の間にも成膜が行われるため、発光領域を形成する第１の電極同士の間に絶縁物等を形成しておくことが好ましい。
【０１２１】
また、画素の配列も特に限定されず、図７（Ａ）に示すように、１つの画素形状を多角形、例えば六角形としてもよく、ＥＬ層（Ｒ）７１１、ＥＬ層（Ｇ）７１２、ＥＬ層（Ｂ）７１３を配置してフルカラーの発光装置を実現させることもできる。なお、図７（Ａ）に示す多角形の画素を形成するために、図７（Ｂ）に示す多角形の反射層７０１と重なる位置にパターン形成された材料層（Ｒ）を有する第１の基板を用いて成膜すればよい。
【０１２２】
また、本実施の形態５に示すフルカラー表示が可能な発光装置の作製において、蒸着用基板を用いた成膜方法を用いることにより、精度の高い微細なパターン形成が可能となるため、高精細な発光装置を得ることができるだけでなく、その特性を向上を図ることができる。また、材料層をパターン形成する際に不要となる蒸着材料を回収して再利用することが可能であるため、発光装置の製造コストを低減させることができる。
【０１２３】
なお、本実施の形態４に示す構成は、実施の形態１〜実施の形態３に示した構成を適宜組み合わせて用いることができる。
【０１２４】
（実施の形態５）
本実施の形態では、本発明の一態様を適用して、発光素子および発光装置を作製する方法について説明する。
【０１２５】
例えば、図８（Ａ）、（Ｂ）に示す発光素子を作製することができる。図８（Ａ）に示す発光素子は、基板８０１上に第１の電極８０２、発光層８１３のみで形成されたＥＬ層８０３、第２の電極８０４が順に積層して設けられている。第１の電極８０２及び第２の電極８０４のいずれか一方は陽極として機能し、他方は陰極として機能する。陽極から注入される正孔及び陰極から注入される電子がＥＬ層８０３で再結合して、発光を得ることができる。本実施の形態において、第１の電極８０２は陽極として機能する電極であり、第２の電極８０４は陰極として機能する電極であるとする。
【０１２６】
また、図８（Ｂ）に示す発光素子は、図８（Ａ）のＥＬ層８０３が複数の層が積層された構造である場合を示しており、具体的には、第１の電極８０２側から正孔注入層８１１、正孔輸送層８１２、発光層８１３、電子輸送層８１４、および電子注入層８１５が順次設けられている。なお、ＥＬ層８０３は、図８（Ａ）に示すように少なくとも発光層８１３を有していれば機能するため、これらの層を全て設ける必要はなく、必要に応じて適宜選択して設ければよい。
【０１２７】
図８に示す基板８０１には、絶縁表面を有する基板または絶縁基板を適用する。具体的には、アルミノシリケートガラス、アルミノホウケイ酸ガラス、バリウムホウケイ酸ガラスのような電子工業用に使われる各種ガラス基板、石英基板、セラミック基板又はサファイヤ基板等を用いることができる。
【０１２８】
また、第１の電極８０２および第２の電極８０４は、様々な金属、合金、電気伝導性化合物、およびこれらの混合物などを用いることができる。具体的には、例えば、酸化インジウム−酸化スズ（ＩＴＯ：Ｉｎｄｉｕｍ  Ｔｉｎ  Ｏｘｉｄｅ）、珪素若しくは酸化珪素を含有した酸化インジウム−酸化スズ、酸化インジウム−酸化亜鉛（ＩＺＯ：Ｉｎｄｉｕｍ  Ｚｉｎｃ  Ｏｘｉｄｅ）、酸化タングステン及び酸化亜鉛を含有した酸化インジウム等が挙げられる。この他、金（Ａｕ）、白金（Ｐｔ）、ニッケル（Ｎｉ）、タングステン（Ｗ）、クロム（Ｃｒ）、モリブデン（Ｍｏ）、鉄（Ｆｅ）、コバルト（Ｃｏ）、銅（Ｃｕ）、パラジウム（Ｐｄ）、または金属材料の窒化物（例えば、窒化チタン）等が挙げられる。
【０１２９】
これらの材料は、通常スパッタリング法により成膜される。例えば、酸化インジウム−酸化亜鉛は、酸化インジウムに対し１〜２０ｗｔ％の酸化亜鉛を加えたターゲットを用いてスパッタリング法により形成することができる。また、酸化タングステン及び酸化亜鉛を含有した酸化インジウムは、酸化インジウムに対し酸化タングステンを０．５〜５ｗｔ％、酸化亜鉛を０．１〜１ｗｔ％含有したターゲットを用いてスパッタリング法により形成することができる。その他、ゾル−ゲル法などを応用して、インクジェット法、スピンコート法などにより作製してもよい。
【０１３０】
また、アルミニウム（Ａｌ）、銀（Ａｇ）、アルミニウムを含む合金等を用いることができる。その他、仕事関数の小さい材料である、元素周期表の第１族または第２族に属する元素、すなわちリチウム（Ｌｉ）やセシウム（Ｃｓ）等のアルカリ金属、およびマグネシウム（Ｍｇ）、カルシウム（Ｃａ）、ストロンチウム（Ｓｒ）等のアルカリ土類金属、およびこれらを含む合金（アルミニウム、マグネシウムと銀との合金、アルミニウムとリチウムの合金）、ユーロピウム（Ｅｕ）、イッテルビウム（Ｙｂ）等の希土類金属およびこれらを含む合金等を用いることもできる。
【０１３１】
アルカリ金属、アルカリ土類金属、これらを含む合金の膜は、真空蒸着法を用いて形成することができる。また、アルカリ金属またはアルカリ土類金属を含む合金はスパッタリング法により形成することも可能である。また、銀ペーストなどをインクジェット法などにより成膜することも可能である。また、第１の電極８０２および第２の電極８０４は、単層膜に限らず、積層膜で形成することもできる。
【０１３２】
なお、ＥＬ層８０３で発光する光を外部に取り出すため、第１の電極８０２または第２の電極８０４のいずれか一方、または両方が光を通過するように形成する。例えば、インジウム錫酸化物等の透光性を有する導電材料を用いて形成するか、或いは、銀、アルミニウム等を数ｎｍ乃至数十ｎｍの厚さとなるように形成する。また、膜厚を薄くした銀、アルミニウムなどの金属薄膜と、ＩＴＯ膜等の透光性を有する導電材料を用いた薄膜との積層構造とすることもできる。
【０１３３】
なお、本実施の形態で示す発光素子のＥＬ層８０３（正孔注入層８１１、正孔輸送層８１２、発光層８１３、電子輸送層８１４又は電子注入層８１５）は、実施の形態１から実施の形態４で示した方法を適用して形成することができる。
【０１３４】
例えば、図８（Ａ）に示す発光素子を形成する場合、実施の形態１で示した蒸着用基板の材料層をＥＬ層８０３に用いる材料で形成し、この蒸着用基板を用いて基板８０１上の第１の電極８０２上にＥＬ層８０３を形成する。そして、ＥＬ層８０３上に第２の電極８０４を形成することにより、図８（Ａ）に示す発光素子を得ることができる。
【０１３５】
発光層８１３としては種々の材料を用いることができる。例えば、蛍光を発光する蛍光性化合物や燐光を発光する燐光性化合物を用いることができる。
【０１３６】
発光層８１３に用いることのできる燐光性化合物としては、例えば、青色系の発光材料として、ビス［２−（４’，６’−ジフルオロフェニル）ピリジナト−Ｎ，Ｃ２’］イリジウム（ＩＩＩ）テトラキス（１−ピラゾリル）ボラート（略称：ＦＩｒ６）、ビス［２−（４’，６’−ジフルオロフェニル）ピリジナト−Ｎ，Ｃ２’］イリジウム（ＩＩＩ）ピコリナート（略称：ＦＩｒｐｉｃ）、ビス［２−（３’，５’ビストリフルオロメチルフェニル）ピリジナト−Ｎ，Ｃ２’］イリジウム（ＩＩＩ）ピコリナート（略称：Ｉｒ（ＣＦ３ｐｐｙ）２（ｐｉｃ））、ビス［２−（４’，６’−ジフルオロフェニル）ピリジナト−Ｎ，Ｃ２’］イリジウム（ＩＩＩ）アセチルアセトナート（略称：ＦＩｒａｃａｃ）などが挙げられる。また、緑色系の発光材料として、トリス（２−フェニルピリジナト−Ｎ，Ｃ２’）イリジウム（ＩＩＩ）（略称：Ｉｒ（ｐｐｙ）３）、ビス（２−フェニルピリジナト−Ｎ，Ｃ２’）イリジウム（ＩＩＩ）アセチルアセトナート（略称：Ｉｒ（ｐｐｙ）２（ａｃａｃ））、ビス（１，２−ジフェニル−１Ｈ−ベンゾイミダゾラト）イリジウム（ＩＩＩ）アセチルアセトナート（略称：Ｉｒ（ｐｂｉ）２（ａｃａｃ））、ビス（ベンゾ［ｈ］キノリナト）イリジウム（ＩＩＩ）アセチルアセトナート（略称：Ｉｒ（ｂｚｑ）２（ａｃａｃ））などが挙げられる。また、黄色系の発光材料として、ビス（２，４−ジフェニル−１，３−オキサゾラト−Ｎ，Ｃ２’）イリジウム（ＩＩＩ）アセチルアセトナート（略称：Ｉｒ（ｄｐｏ）２（ａｃａｃ））、ビス［２−（４’−パーフルオロフェニルフェニル）ピリジナト］イリジウム（ＩＩＩ）アセチルアセトナート（略称：Ｉｒ（ｐ−ＰＦ−ｐｈ）２（ａｃａｃ））、ビス（２−フェニルベンゾチアゾラト−Ｎ，Ｃ２’）イリジウム（ＩＩＩ）アセチルアセトナート（略称：Ｉｒ（ｂｔ）２（ａｃａｃ））などが挙げられる。また、橙色系の発光材料として、トリス（２−フェニルキノリナト−Ｎ，Ｃ２’）イリジウム（ＩＩＩ）（略称：Ｉｒ（ｐｑ）３）、ビス（２−フェニルキノリナト−Ｎ，Ｃ２’）イリジウム（ＩＩＩ）アセチルアセトナート（略称：Ｉｒ（ｐｑ）２（ａｃａｃ））などが挙げられる。また、赤色系の発光材料として、ビス［２−（２’−ベンゾ［４，５−α］チエニル）ピリジナト−Ｎ，Ｃ３’］イリジウム（ＩＩＩ）アセチルアセトナート（略称：Ｉｒ（ｂｔｐ）２（ａｃａｃ））、ビス（１−フェニルイソキノリナト−Ｎ，Ｃ２’）イリジウム（ＩＩＩ）アセチルアセトナート（略称：Ｉｒ（ｐｉｑ）２（ａｃａｃ））、（アセチルアセトナト）ビス［２，３−ビス（４−フルオロフェニル）キノキサリナト］イリジウム（ＩＩＩ）（略称：Ｉｒ（Ｆｄｐｑ）２（ａｃａｃ））、２，３，７，８，１２，１３，１７，１８−オクタエチル−２１Ｈ，２３Ｈ−ポルフィリン白金（ＩＩ）（略称：ＰｔＯＥＰ）等の有機金属錯体が挙げられる。また、トリス（アセチルアセトナト）（モノフェナントロリン）テルビウム（ＩＩＩ）（略称：Ｔｂ（ａｃａｃ）３（Ｐｈｅｎ））、トリス（１，３−ジフェニル−１，３−プロパンジオナト）（モノフェナントロリン）ユーロピウム（ＩＩＩ）（略称：Ｅｕ（ＤＢＭ）３（Ｐｈｅｎ））、���リス［１−（２−テノイル）−３，３，３−トリフルオロアセトナト］（モノフェナントロリン）ユーロピウム（ＩＩＩ）（略称：Ｅｕ（ＴＴＡ）３（Ｐｈｅｎ））等の希土類金属錯体は、希土類金属イオンからの発光（異なる多重度間の電子遷移）であるため、燐光性化合物として用いることができる。
【０１３７】
発光層８１３に用いることのできる蛍光性化合物としては、例えば、青色系の発光材料として、Ｎ，Ｎ’−ビス［４−（９Ｈ−カルバゾール−９−イル）フェニル］−Ｎ，Ｎ’−ジフェニルスチルベン−４，４’−ジアミン（略称：ＹＧＡ２Ｓ）、４−（９Ｈ−カルバゾール−９−イル）−４’−（１０−フェニル−９−アントリル）トリフェニルアミン（略称：ＹＧＡＰＡ）などが挙げられる。また、緑色系の発光材料として、Ｎ−（９，１０−ジフェニル−２−アントリル）−Ｎ，９−ジフェニル−９Ｈ−カルバゾール−３−アミン（略称：２ＰＣＡＰＡ）、Ｎ−［９，１０−ビス（１，１’−ビフェニル−２−イル）−２−アントリル］−Ｎ，９−ジフェニル−９Ｈ−カルバゾール−３−アミン（略称：２ＰＣＡＢＰｈＡ）、Ｎ−（９，１０−ジフェニル−２−アントリル）−Ｎ，Ｎ’，Ｎ’−トリフェニル−１，４−フェニレンジアミン（略称：２ＤＰＡＰＡ）、Ｎ−［９，１０−ビス（１，１’−ビフェニル−２−イル）−２−アントリル］−Ｎ，Ｎ’，Ｎ’−トリフェニル−１，４−フェニレンジアミン（略称：２ＤＰＡＢＰｈＡ）、９，１０−ビス（１，１’−ビフェニル−２−イル）−Ｎ−［４−（９Ｈ−カルバゾール−９−イル）フェニル］−Ｎ−フェニルアントラセン−２−アミン（略称：２ＹＧＡＢＰｈＡ）、Ｎ，Ｎ，９−トリフェニルアントラセン−９−アミン（略称：ＤＰｈＡＰｈＡ）などが挙げられる。また、黄色系の発光材料として、ルブレン、５，１２−ビス（１，１’−ビフェニル−４−イル）−６，１１−ジフェニルテトラセン（略称：ＢＰＴ）などが挙げられる。また、赤色系の発光材料として、Ｎ，Ｎ，Ｎ’，Ｎ’−テトラキス（４−メチルフェニル）テトラセン−５，１１−ジアミン（略称：ｐ−ｍＰｈＴＤ）、７，１３−ジフェニル−Ｎ，Ｎ，Ｎ’，Ｎ’−テトラキス（４−メチルフェニル）アセナフト［１，２−ａ］フルオランテン−３，１０−ジアミン（略称：ｐ−ｍＰｈＡＦＤ）などが挙げられる。
【０１３８】
また、発光層８１３として、発光性の高い物質（ドーパント材料）を他の物質（ホスト材料）に分散させた構成を用いることもできる。発光性の高い物質（ドーパント材料）を他の物質（ホスト材料）に分散させた構成を用いることにより、発光層の結晶化を抑制することができる。また、発光性の高い物質の濃度が高いことによる濃度消光を抑制することができる。
【０１３９】
発光性の高い物質を分散させる物質としては、発光性の高い物質が蛍光性化合物の場合には、蛍光性化合物よりも一重項励起エネルギー（基底状態と一重項励起状態とのエネルギー差）が大きい物質を用いることが好ましい。また、発光性の高い物質が燐光性化合物の場合には、燐光性化合物よりも三重項励起エネルギー（基底状態と三重項励起状態とのエネルギー差）が大きい物質を用いることが好ましい。
【０１４０】
発光層８１３に用いるホスト材料としては、例えば４，４’−ビス［Ｎ−（１−ナフチル）−Ｎ−フェニルアミノ］ビフェニル（略称：ＮＰＢ）、トリス（８−キノリノラト）アルミニウム（ＩＩＩ）（略称：Ａｌｑ）、４，４’−ビス［Ｎ−（９，９−ジメチルフルオレン−２−イル）−Ｎ−フェニルアミノ］ビフェニル（略称：ＤＦＬＤＰＢｉ）、ビス（２−メチル−８−キノリノラト）（４−フェニルフェノラト）アルミニウム（ＩＩＩ）（略称：ＢＡｌｑ）などの他、４，４’−ジ（９−カルバゾリル）ビフェニル（略称：ＣＢＰ）、２−ｔｅｒｔ−ブチル−９，１０−ジ（２−ナフチル）アントラセン（略称：ｔ−ＢｕＤＮＡ）、９−［４−（９−カルバゾリル）フェニル］−１０−フェニルアントラセン（略称：ＣｚＰＡ）などが挙げられる。
【０１４１】
また、ドーパント材料としては、上述した燐光性化合物や蛍光性化合物を用いることができる。
【０１４２】
発光層８１３として、発光性の高い物質（ドーパント材料）を他の物質（ホスト材料）に分散させた構成を用いる場合には、蒸着用基板上の材料層として、ホスト材料とゲスト材料とを混合した層を形成すればよい。または、蒸着用基板上の材料層として、ホスト材料を含む層とドーパント材料を含む層とが積層した構成としてもよい。このような構成の材料層を有する蒸着用基板を用いて発光層８１３を形成することにより、発光層８１３は発光材料を分散させる物質（ホスト材料）と発光性の高い物質（ドーパント材料）とを含み、発光材料を分散させる物質（ホスト材料）に発光性の高い物質（ドーパント材料）が分散された構成となる。なお、発光層８１３として、２種類以上のホスト材料とドーパント材料を用いてもよいし、２種類以上のドーパント材料とホスト材料を用いてもよい。また、２種類以上のホスト材料及び２種類以上のドーパント材料を用いてもよい。
【０１４３】
また、図８（Ｂ）に示す発光素子を形成する場合には、ＥＬ層８０３（正孔注入層８１１、正孔輸送層８１２、電子輸送層８１４、および電子注入層８１５）のそれぞれの層を形成する材料で形成された材料層を有する実施の形態１で示した蒸着用基板を各層毎に用意し、各層の成膜毎に異なる蒸着用基板を用いて、実施の形態１で示した方法により、基板８０１上の第１の電極８０２上にＥＬ層８０３を形成する。そして、ＥＬ層８０３上に第２の電極８０４を形成することにより、図８（Ｂ）に示す発光素子を得ることができる。なお、この場合には、ＥＬ層８０３の全ての層に実施の形態１で示した方法を用いることもできるが、一部の層のみに実施の形態１で示した方法を用いても良い。
【０１４４】
例えば、正孔注入層８１１としては、モリブデン酸化物やバナジウム酸化物、ルテニウム酸化物、タングステン酸化物、マンガン酸化物等を用いることができる。この他、フタロシアニン（略称：Ｈ２Ｐｃ）や銅フタロシアニン（略称：ＣｕＰｃ）等のフタロシアニン系の化合物、或いはポリ（３，４−エチレンジオキシチオフェン）／ポリ（スチレンスルホン酸）（ＰＥＤＯＴ／ＰＳＳ）等の高分子等によっても正孔注入層を形成することができる。
【０１４５】
また、正孔注入層８１１として、正孔輸送性の高い物質と電子受容性を示す物質を含む層を用いることができる。正孔輸送性の高い物質と電子受容性を示す物質とを含む層は、キャリア密度が高く、正孔注入性に優れている。また、正孔輸送性の高い物質と電子受容性を示す物質とを含む層を、陽極として機能する電極に接する正孔注入層として用いることにより、陽極として機能する電極材料の仕事関数の大小に関わらず、様々な金属、合金、電気伝導性化合物、およびこれらの混合物などを用いることができる。
【０１４６】
正孔輸送性の高い物質と電子受容性を示す物質を含む層は、例えば、正孔輸送性の高い物質を含む層と電子受容性を示す物質を含む層とが積層された材料層を有する蒸着用基板を用いることにより形成することができる。
【０１４７】
正孔注入層８１１に用いる電子受容性を示す物質としては、７，７，８，８−テトラシアノ−２，３，５，６−テトラフルオロキノジメタン（略称：Ｆ４−ＴＣＮＱ）、クロラニル等を挙げることができる。また、遷移金属酸化物を挙げることができる。また元素周期表における第４族から第８族に属する金属の酸化物を挙げることができる。具体的には、酸化バナジウム、酸化ニオブ、酸化タンタル、酸化クロム、酸化モリブデン、酸化タングステン、酸化マンガン、酸化レニウムは電子受容性が高いため好ましい。中でも特に、酸化モリブデンは大気中でも安定であり、吸湿性が低く、扱いやすいため好ましい。
【０１４８】
正孔注入層８１１に用いる正孔輸送性の高い物質としては、芳香族アミン化合物、カルバゾール誘導体、芳香族炭化水素、高分子化合物（オリゴマー、デンドリマー、ポリマー等）など、種々の化合物を用いることができる。なお、正孔注入層に用いる正孔輸送性の高い物質としては、１０−６ｃｍ２／Ｖｓ以上の正孔移動度を有する物質であることが好ましい。但し、電子よりも正孔の輸送性の高い物質であれば、これら以外のものを用いてもよい。以下では、正孔注入層８１１に用いることのできる正孔の輸送性の高い物質を具体的に列挙する。
【０１４９】
例えば、正孔注入層８１１に用いることのできる芳香族アミン化合物としては、例えば、４，４’−ビス［Ｎ−（１−ナフチル）−Ｎ−フェニルアミノ］ビフェニル（略称：ＮＰＢ）やＮ，Ｎ’−ビス（３−メチルフェニル）−Ｎ，Ｎ’−ジフェニル−［１，１’−ビフェニル］−４，４’−ジアミン（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）等を用いることができる。また、Ｎ，Ｎ’−ビス（４−メチルフェニル）（ｐ−トリル）−Ｎ，Ｎ’−ジフェニル−ｐ−フェニレンジアミン（略称：ＤＴＤＰＰＡ）、４，４’−ビス［Ｎ−（４−ジフェニルアミノフェニル）−Ｎ−フェニルアミノ］ビフェニル（略称：ＤＰＡＢ）、４，４’−ビス（Ｎ−｛４−［Ｎ’−（３−メチルフェニル）−Ｎ’−フェニルアミノ］フェニル｝−Ｎ−フェニルアミノ）ビフェニル（略称：ＤＮＴＰＤ）、１，３，５−トリス［Ｎ−（４−ジフェニルアミノフェニル）−Ｎ−フェニルアミノ］ベンゼン（略称：ＤＰＡ３Ｂ）等を挙げることができる。
【０１５０】
正孔注入層８１１に用いることのできるカルバゾール誘導体としては、具体的には、３−［Ｎ−（９−フェニルカルバゾール−３−イル）−Ｎ−フェニルアミノ］−９−フェニルカルバゾール（略称：ＰＣｚＰＣＡ１）、３，６−ビス［Ｎ−（９−フェニルカルバゾール−３−イル）−Ｎ−フェニルアミノ］−９−フェニルカルバゾール（略称：ＰＣｚＰＣＡ２）、３−［Ｎ−（１−ナフチル）−Ｎ−（９−フェニルカルバゾール−３−イル）アミノ］−９−フェニルカルバゾール（略称：ＰＣｚＰＣＮ１）等を挙げることができる。
【０１５１】
また、正孔注入層８１１に用いることのできるカルバゾール誘導体としては、４，４’−ジ（Ｎ−カルバゾリル）ビフェニル（略称：ＣＢＰ）、１，３，５−トリス［４−（Ｎ−カルバゾリル）フェニル］ベンゼン（略称：ＴＣＰＢ）、９−［４−（１０−フェニル−９−アントリル）フェニル］−９Ｈ−カルバゾール（略称：ＣｚＰＡ）、１，４−ビス［４−（Ｎ−カルバゾリル）フェニル］−２，３，５，６−テトラフェニルベンゼン等を用いることができる。
【０１５２】
また、正孔注入層８１１に用いることのできる芳香族炭化水素としては、例えば、２−ｔｅｒｔ−ブチル−９，１０−ジ（２−ナフチル）アントラセン（略称：ｔ−ＢｕＤＮＡ）、２−ｔｅｒｔ−ブチル−９，１０−ジ（１−ナフチル）アントラセン、９，１０−ビス（３，５−ジフェニルフェニル）アントラセン（略称：ＤＰＰＡ）、２−ｔｅｒｔ−ブチル−９，１０−ビス（４−フェニルフェニル）アントラセン（略称：ｔ−ＢｕＤＢＡ）、９，１０−ジ（２−ナフチル）アントラセン（略称：ＤＮＡ）、９，１０−ジフェニルアントラセン（略称：ＤＰＡｎｔｈ）、２−ｔｅｒｔ−ブチルアントラセン（略称：ｔ−ＢｕＡｎｔｈ）、９，１０−ビス（４−メチル−１−ナフチル）アントラセン（略称：ＤＭＮＡ）、９，１０−ビス［２−（１−ナフチル）フェニル］−２−ｔｅｒｔ−ブチル−アントラセン、９，１０−ビス［２−（１−ナフチル）フェニル］アントラセン、２，３，６，７−テトラメチル−９，１０−ジ（１−ナフチル）アントラセン、２，３，６，７−テトラメチル−９，１０−ジ（２−ナフチル）アントラセン、９，９’−ビアントリル、１０，１０’−ジフェニル−９，９’−ビアントリル、１０，１０’−ビス（２−フェニルフェニル）−９，９’−ビアントリル、１０，１０’−ビス［（２，３，４，５，６−ペンタフェニル）フェニル］−９，９’−ビアントリル、アントラセン、テトラセン、ルブレン、ペリレン、２，５，８，１１−テトラ（ｔｅｒｔ−ブチル）ペリレン等が挙げられる。また、この他、ペンタセン、コロネン等も用いることができる。このように、１×１０−６ｃｍ２／Ｖｓ以上の正孔移動度を有し、炭素数１４〜４２である芳香族炭化水素を用いることがより好ましい。
【０１５３】
なお、正孔注入層８１１に用いることのできる芳香族炭化水素は、ビニル骨格を有していてもよい。ビニル基を有している芳香族炭化水素としては、例えば、４，４’−ビス（２，２−ジフェニルビニル）ビフェニル（略称：ＤＰＶＢｉ）、９，１０−ビス［４−（２，２−ジフェニルビニル）フェニル］アントラセン（略称：ＤＰＶＰＡ）等が挙げられる。
【０１５４】
これら正孔輸送性の高い物質を含む層と、電子受容性を示す物質を含む層とが積層された材料層を有する蒸着用基板を用いることで、正孔注入層８１１を形成することができる。電子受容性を示す物質として金属酸化物を用いた場合には、第１の基板８０１上に正孔輸送性の高い物質を含む層を形成した後、金属酸化物を含む層を形成することが好ましい。金属酸化物は、正孔輸送性の高い物質よりも分解温度または蒸着温度が高い場合が多いためである。このような構成の蒸着源とすることにより、正孔輸送性の高い物質と金属酸化物とを効率良く昇華させることができる。また、蒸着して形成した膜において局所的な濃度の偏りを抑制することができる。また、正孔輸送性の高い物質と金属酸化物の両方を溶解させるまたは分散させる溶媒は種類が少なく、混合溶液を形成しにくい。よって、湿式法を用いて混合層を直接形成することは困難である。しかし、本発明の成膜方法を用いることにより、正孔輸送性の高い物質と金属酸化物とを含む混合層を容易に形成することができる。
【０１５５】
また、正孔輸送性の高い物質と電子受容性を示す物質とを含む層は、正孔注入性だけでなく、正孔輸送性も優れているため、上述した正孔注入層８１１を正孔輸送層として用いてもよい。
【０１５６】
また、正孔輸送層８１２は、正孔輸送性の高い物質を含む層であり、正孔輸送性の高い物質としては、例えば、４，４’−ビス［Ｎ−（１−ナフチル）−Ｎ−フェニルアミノ］ビフェニル（略称：ＮＰＢまたはα−ＮＰＤ）やＮ，Ｎ’−ビス（３−メチルフェニル）−Ｎ，Ｎ’−ジフェニル−［１，１’−ビフェニル］−４，４’−ジアミン（略称：ＴＰＤ）、４，４’，４’’−トリス（Ｎ，Ｎ−ジフェニルアミノ）トリフェニルアミン（略称：ＴＤＡＴＡ）、４，４’，４’’−トリス［Ｎ−（３−メチルフェニル）−Ｎ−フェニルアミノ］トリフェニルアミン（略称：ＭＴＤＡＴＡ）、４，４’−ビス［Ｎ−（スピロ−９，９’−ビフルオレン−２−イル）−Ｎ―フェニルアミノ］ビフェニル（略称：ＢＳＰＢ）などの芳香族アミン化合物等を用いることができる。ここに述べた物質は、主に１０−６ｃｍ２／Ｖｓ以上の正孔移動度を有する物質である。但し、電子よりも正孔の輸送性の高い物質であれば、これら以外のものを用いてもよい。なお、正孔輸送性の高い物質を含む層は、単層のものだけでなく、上記物質からなる層が二層以上積層したものとしてもよい。
【０１５７】
電子輸送層８１４は、電子輸送性の高い物質を含む層であり、例えば、トリス（８−キノリノラト）アルミニウム（略称：Ａｌｑ）、トリス（４−メチル−８−キノリノラト）アルミニウム（略称：Ａｌｍｑ３）、ビス（１０−ヒドロキシベンゾ［ｈ］キノリナト）ベリリウム（略称：ＢｅＢｑ２）、ビス（２−メチル−８−キノリノラト）（４−フェニルフェノラト）アルミニウム（略称：ＢＡｌｑ）など、キノリン骨格またはベンゾキノリン骨格を有する金属錯体等を用いることができる。また、この他ビス［２−（２−ヒドロキシフェニル）ベンズオキサゾラト］亜鉛（略称：Ｚｎ（ＢＯＸ）２）、ビス［２−（２−ヒドロキシフェニル）ベンゾチアゾラト］亜鉛（略称：Ｚｎ（ＢＴＺ）２）などのオキサゾール系、チアゾール系配位子を有する金属錯体なども用いることができる。さらに、金属錯体以外にも、２−（４−ビフェニリル）−５−（４−ｔｅｒｔ−ブチルフェニル）−１，３，４−オキサジアゾール（略称：ＰＢＤ）や、１，３−ビス［５−（ｐ−ｔｅｒｔ−ブチルフェニル）−１，３，４−オキサジアゾール−２−イル］ベンゼン（略称：ＯＸＤ−７）、３−（４−ビフェニリル）−４−フェニル−５−（４−ｔｅｒｔ−ブチルフェニル）−１，２，４−トリアゾール（略称：ＴＡＺ０１）バソフェナントロリン（略称：ＢＰｈｅｎ）、バソキュプロイン（略称：ＢＣＰ）なども用いることができる。ここに述べた物質は、主に１０−６ｃｍ２／Ｖｓ以上の電子移動度を有する物質である。なお、正孔よりも電子の輸送性の高い物質であれば、上記以外の物質を電子輸送層として用いても構わない。また、電子輸送層は、単層のものだけでなく、上記物質からなる層が二層以上積層したものとしてもよい。
【０１５８】
また、電子注入層８１５としては、フッ化リチウム（ＬｉＦ）、フッ化セシウム（ＣｓＦ）、フッ化カルシウム（ＣａＦ２）等のようなアルカリ金属化合物、又はアルカリ土類金属化合物を用いることができる。さらに、電子輸送性を有する物質とアルカリ金属又はアルカリ土類金属が組み合わされた層も使用できる。例えばＡｌｑ中にマグネシウム（Ｍｇ）を含有させたものを用いることができる。なお、電子注入層として、電子輸送性を有する物質とアルカリ金属又はアルカリ土類金属を組み合わせた層を用いることは、第２の電極８０４からの電子注入が効率良く起こるためより好ましい。
【０１５９】
なお、ＥＬ層８０３は、層の積層構造については特に限定されず、電子輸送性の高い物質または正孔輸送性の高い物質、電子注入性の高い物質、正孔注入性の高い物質、バイポーラ性（電子及び正孔の輸送性の高い物質）の物質等を含む層と、発光層とを適宜組み合わせて構成すればよい。
【０１６０】
ＥＬ層８０３で得られた発光は、第１の電極８０２または第２の電極８０４のいずれか一方または両方を通って外部に取り出される。従って、第１の電極８０２または第２の電極８０４のいずれか一方または両方は、透光性を有する電極である。第１の電極８０２のみが透光性を有する電極である場合、光は第１の電極８０２を通って基板８０１側から取り出される。また、第２の電極８０４のみが透光性を有する電極である場合、光は第２の電極８０４を通って基板８０１と逆側から取り出される。第１の電極８０２および第２の電極８０４がいずれも透光性を有する電極である場合、光は第１の電極８０２および第２の電極８０４を通って、基板８０１側および基板８０１と逆側の両方から取り出される。
【０１６１】
なお、図８では、陽極として機能する第１の電極８０２を基板８０１側に設けた構成について示したが、陰極として機能する第２の電極８０４を基板８０１側に設けてもよい。
【０１６２】
また、ＥＬ層８０３の形成方法としては、実施の形態１〜実施の形態４で示した成膜方法を用いればよく、他の成膜方法と組み合わせてもよい。また、各電極または各層ごとに異なる成膜方法を用いて形成しても構わない。乾式法としては、真空蒸着法、電子ビーム蒸着法、スパッタリング法などが挙げられる。また、湿式法としては、インクジェット法またはスピンコート法などが挙げられる。
【０１６３】
本実施の形態５に係る発光素子は、本発明の一態様である蒸着用基板を適用したＥＬ層の形成が可能であり、それにより、高精度な膜が効率よく形成される為、発光素子の特性向上のみならず、歩留まり向上やコストダウンを図ることができる。
【０１６４】
（実施の形態６）
本実施の形態６では、実施の形態５で説明した発光素子を用いて形成される発光装置について説明する。
【０１６５】
まず、パッシブマトリクス型の発光装置について、図９、図１０を用いて説明することとする。
【０１６６】
パッシブマトリクス型（単純マトリクス型ともいう）の発光装置は、ストライプ状（帯状）に並列された複数の陽極と、ストライプ状に並列された複数の陰極とが互いに直交するように設けられており、その交差部に発光層が挟まれた構造となっている。従って、選択された（電圧が印加された）陽極と選択された陰極との交点にあたる画素が点灯することになる。
【０１６７】
図９（Ａ）は、封止前における画素部の上面図を示す図であり、図９（Ａ）中の鎖線Ａ−Ａ’で切断した断面図が図９（Ｂ）であり、鎖線Ｂ−Ｂ’で切断した断面図が図９（Ｃ）である。
【０１６８】
基板９０１上には、下地絶縁層として絶縁層９０４を形成する。なお、下地絶縁層が必要でなければ特に形成しなくともよい。絶縁層９０４上には、ストライプ状に複数の第１の電極９１３が等間隔で配置されている。また、第１の電極９１３上には、各画素に対応する開口部を有する隔壁９１４が設けられ、開口部を有する隔壁９１４は絶縁材料（感光性または非感光性の有機材料（ポリイミド、アクリル、ポリアミド、ポリイミドアミド、レジストまたはベンゾシクロブテン）、またはＳＯＧ膜（例えば、アルキル基を含むＳｉＯｘ膜））で構成されている。なお、各画素に対応する開口部が発光領域９２１となる。
【０１６９】
開口部を有する隔壁９１４上に、第１の電極９１３と交差する互いに平行な複数の逆テーパ状の隔壁９２２が設けられる。逆テーパ状の隔壁９２２はフォトリソグラフィ法に従い、未露光部分がパターンとしてポジ型感光性樹脂を用い、パターンの下部がより多くエッチングされるように露光量または現像時間を調節することによって形成する。
【０１７０】
開口部を有する隔壁９１４及び逆テーパ状の隔壁９２２を合わせた高さは、ＥＬ層及び第２の電極９１６の膜厚より大きくなるように設定する。これにより、複数の領域に分離されたＥＬ層、具体的には赤色発光を示す材料で形成されたＥＬ層（Ｒ）（９１５Ｒ）、緑色発光を示す材料で形成されたＥＬ層（Ｇ）（９１５Ｇ）、青色発光を示す材料で形成されたＥＬ層（Ｂ）（９１５Ｂ）と、第２の電極９１６とが形成される。なお、複数に分離された領域は、それぞれ電気的に独立している。
【０１７１】
第２の電極９１６は、第１の電極９１３と交差する方向に伸長する互いに平行なストライプ状の電極である。なお、逆テーパ状の隔壁９２２上にもＥＬ層及び第２の電極９１６を形成する導電層の一部が形成されるが、ＥＬ層（Ｒ）（９１５Ｒ）、ＥＬ層（Ｇ）（９１５Ｇ）、ＥＬ層（Ｂ）（９１５Ｂ）、及び第２の電極９１６とは分断されている。なお、本実施の形態におけるＥＬ層は、少なくとも発光層を含む層であって、発光層の他に正孔注入層、正孔輸送層、電子輸送層、又は電子注入層等を含んでいてもよい。
【０１７２】
ここでは、ＥＬ層（Ｒ）（９１５Ｒ）、ＥＬ層（Ｇ）（９１５Ｇ）、ＥＬ層（Ｂ）（９１５Ｂ）を選択的に形成し、３種類（赤（Ｒ）、緑（Ｇ）、青（Ｂ））の発光が得られるフルカラー表示可能な発光装置を形成する例を示している。なお、ＥＬ層（Ｒ）（９１５Ｒ）、ＥＬ層（Ｇ）（９１５Ｇ）、ＥＬ層（Ｂ）（９１５Ｂ）は、それぞれ互いに平行なストライプパターンで形成されている。これらのＥＬ層を形成するには、上記実施の形態１〜実施の形態４に示す方法を適用すればよい。
【０１７３】
また、必要であれば、封止缶や封止のためのガラス基板などの封止材を用いて封止する。ここでは、封止基板としてガラス基板を用い、シール材などの接着材を用いて基板と封止基板とを貼り合わせ、シール材などの接着材で囲まれた空間を密閉なものとしている。密閉された空間には、充填材や、乾燥した不活性ガスを充填する。また、発光装置の信頼性を向上させるために、基板と封止材との間に乾燥材などを封入してもよい。乾燥材によって微量な水分が除去され、十分乾燥される。また、乾燥材としては、酸化カルシウムや酸化バリウムなどのようなアルカリ土類金属の酸化物のような化学吸着によって水分を吸収する物質を用いることが可能である。なお、他の乾燥材として、ゼオライトやシリカゲル等の物理吸着によって水分を吸着する物質を用いてもよい。
【０１７４】
ただし、発光素子を覆って接する封止材が設けられ、十分に外気と遮断されている場合には、乾燥材は、特に設けなくともよい。
【０１７５】
次に、図９に示したパッシブマトリクス型の発光装置にＦＰＣなどを実装した場合の上面図を図１０に示す。
【０１７６】
図１０において、画像表示を構成する画素部は、走査線群とデータ線群が互いに直交するように交差している。
【０１７７】
ここで、図９における第１の電極１０１３が、図１０の走査線１００３に相当し、図９における第２の電極９１６が、図１０のデータ線１００２に相当し、逆テーパ状の隔壁９２２が隔壁１００４に相当する。データ線１００２と走査線１００３の間にはＥＬ層が挟まれており、領域１００５で示される交差部が画素１つ分となる。
【０１７８】
なお、走査線１００３は配線端で接続配線１００８と電気的に接続され、接続配線１００８が入力端子１００７を介してＦＰＣ１００９ｂに接続される。また、データ線は入力端子１００６を介してＦＰＣ１００９ａに接続される。
【０１７９】
また、必要であれば、射出面に偏光板、又は円偏光板（楕円偏光板を含む）、位相差板（λ／４板、λ／２板）、カラーフィルタなどの光学フィルムを適宜設けてもよい。また、偏光板又は円偏光板に反射防止膜を設けてもよい。例えば、表面の凹凸により反射光を拡散し、映り込みを低減できるアンチグレア処理を施すことができる。
【０１８０】
なお、図１０では、駆動回路を基板上に設けない例を示したが、本発明は特に限定されず、基板上に駆動回路を有するＩＣチップを実装させてもよい。
【０１８１】
また、ＩＣチップを実装させる場合、画素部の周辺（外側）の領域に、画素部へ各信号を伝送する駆動回路が形成されたデータ線側ＩＣ、走査線側ＩＣをＣＯＧ方式によりそれぞれ実装する。ＣＯＧ方式以外の実装技術としてＴＣＰやワイヤボンディング方式を用いて実装してもよい。ＴＣＰはＴＡＢテープにＩＣを実装したものであり、ＴＡＢテープを素子形成基板上の配線に接続してＩＣを実装する。データ線側ＩＣ、および走査線側ＩＣは、シリコン基板を用いたものであってもよいし、ガラス基板、石英基板もしくはプラスチック基板上にＴＦＴで駆動回路を形成したものであってもよい。また、片側に一つのＩＣを設けた例を説明しているが、片側に複数個に分割して設けても構わない。
【０１８２】
次に、アクティブマトリクス型の発光装置の例について、図１１を用いて説明する。なお、図１１（Ａ）は発光装置を示す上面図であり、図１１（Ｂ）は図１１（Ａ）を鎖線Ａ−Ａ’で切断した断面図である。本実施の形態に係るアクティブマトリクス型の発光装置は、素子基板１１１０上に設けられた画素部１１０２と、駆動回路部（ソース側駆動回路）１１０１と、駆動回路部（ゲート側駆動回路）１１０３と、を有する。画素部１１０２、駆動回路部１１０１、及び駆動回路部１１０３は、シール材１１０５によって、素子基板１１１０と封止基板１１０４との間に封止されている。
【０１８３】
また、素子基板１１１０上には、駆動回路部１１０１、及び駆動回路部１１０３に外部からの信号（例えば、ビデオ信号、クロック信号、スタート信号、又はリセット信号等）や電位を伝達する外部入力端子を接続するための引き回し配線１１０８が設けられる。ここでは、外部入力端子としてＦＰＣ（フレキシブルプリントサーキット）１１０９を設ける例を示している。なお、ここではＦＰＣしか図示されていないが、このＦＰＣにはプリント配線基板（ＰＷＢ）が取り付けられていても良い。本明細書における発光装置には、発光装置本体だけでなく、それにＦＰＣもしくはＰＷＢが取り付けられた状態をも含むものとする。
【０１８４】
次に、断面構造について図１１（Ｂ）を用いて説明する。素子基板１１１０上には駆動回路部及び画素部が形成されているが、ここでは、ソース側駆動回路である駆動回路部１１０１と、画素部１１０２が示されている。
【０１８５】
駆動回路部１１０１はｎチャネル型ＴＦＴ１１２３とｐチャネル型ＴＦＴ１１２４とを組み合わせたＣＭＯＳ回路が形成される例を示している。なお、駆動回路部を形成する回路は、種々のＣＭＯＳ回路、ＰＭＯＳ回路もしくはＮＭＯＳ回路で形成しても良い。また、本実施の形態では、基板上に駆動回路を形成したドライバー一体型を示すが、必ずしもその必要はなく、基板上ではなく外部に駆動回路を形成することもできる。
【０１８６】
また、画素部１１０２はスイッチング用ＴＦＴ１１１１と、電流制御用ＴＦＴ１１１２と電流制御用ＴＦＴ１１１２の配線（ソース電極又はドレイン電極）に電気的に接続された第１の電極１１１３とを含む複数の画素により形成される。なお、第１の電極１１１３の端部を覆って絶縁物１１１４が形成されている。ここでは、ポジ型の感光性アクリル樹脂を用いることにより形成する。
【０１８７】
また、上層に積層形成される膜の被覆性を良好なものとするため、絶縁物１１１４の上端部または下端部に曲率を有する曲面が形成されるようにするのが好ましい。例えば、絶縁物１１１４の材料としてポジ型の感光性アクリル樹脂を用いた場合、絶縁物１１１４の上端部に曲率半径（０．２μｍ〜３μｍ）を有する曲面を持たせることが好ましい。また、絶縁物１１１４として、感光性の光によってエッチャントに不溶解性となるネガ型、或いは光によってエッチャントに溶解性となるポジ型のいずれも使用することができ、有機化合物に限らず無機化合物、例えば、酸化シリコン、酸窒化シリコン等、の両者を使用することができる。
【０１８８】
第１の電極１１１３上には、ＥＬ層１１００及び第２の電極１１１６が積層形成されている。なお、第１の電極１１１３をＩＴＯ膜とし、第１の電極１１１３と接続する電流制御用ＴＦＴ１１１２の配線として窒化チタン膜とアルミニウムを主成分とする膜との積層膜、或いは窒化チタン膜、アルミニウムを主成分とする膜、窒化チタン膜との積層膜を適用すると、配線としての抵抗も低く、ＩＴＯ膜との良好なオーミックコンタクトがとれる。なお、ここでは図示しないが、第２の電極１１１６は外部入力端子であるＦＰＣ１１０９に電気的に接続されている。
【０１８９】
ＥＬ層１１００は、少なくとも発光層が設けられており、発光層の他に正孔注入層、正孔輸送層、電子輸送層又は電子注入層を適宜設ける構成とする。第１の電極１１１３、ＥＬ層１１００及び第２の電極１１１６との積層構造で、発光素子１１１５が形成されている。
【０１９０】
また、図１１（Ｂ）に示す断面図では発光素子１１１５を１つのみ図示しているが、画素部１１０２において、複数の発光素子がマトリクス状に配置されているものとする。画素部１１０２には、３種類（Ｒ、Ｇ、Ｂ）の発光が得られる発光素子をそれぞれ選択的に形成し、フルカラー表示可能な発光装置を形成することができる。また、カラーフィルタと組み合わせることによってフルカラー表示可能な発光装置としてもよい。
【０１９１】
さらにシール材１１０５で封止基板１１０４を素子基板１１１０と貼り合わせることにより、素子基板１１１０、封止基板１１０４、およびシール材１１０５で囲まれた空間１１０７に発光素子１１１５が備えられた構造になっている。なお、空間１１０７には、不活性気体（窒素やアルゴン等）が充填される場合の他、シール材１１０５で充填される構成も含むものとする。
【０１９２】
なお、シール材１１０５にはエポキシ系樹脂を用いるのが好ましい。また、これらの材料はできるだけ水分や酸素を透過しない材料であることが望ましい。また、封止基板１１０４に用いる材料としてガラス基板や石英基板の他、ＦＲＰ（Ｆｉｂｅｒｇｌａｓｓ−Ｒｅｉｎｆｏｒｃｅｄ  Ｐｌａｓｔｉｃｓ）、ＰＶＦ（ポリビニルフロライド）、ポリエステルまたはアクリル等からなるプラスチック基板を用いることができる。
【０１９３】
以上のようにして、本発明の一態様を適用して発光装置を得ることができる。アクティブマトリクス型の発光装置は、ＴＦＴを作製するため、１枚あたりの製造コストが高くなりやすいが、本発明の一態様を適用することで、発光素子を形成する際の材料のロスを大幅に低減させることが可能である。よって、製造コストの低減を図ることができる。
【０１９４】
本発明の一態様を適用することで、発光素子を構成するＥＬ層を容易に形成することができると共に、発光素子を有する発光装置を容易に作製することができる。また、微細なパターン形成が可能となるため、高精細な発光装置を得ることができる。
【０１９５】
なお、本実施の形態６に示す構成は、実施の形態１〜実施の形態５に示した構成を適宜組み合わせて用いることができる。
【０１９６】
（実施の形態７）
本実施の形態では、本発明の一態様を適用して作製した発光装置を用いて完成させた様々な電子機器について、図１２を用いて説明する。
【０１９７】
本発明の一態様に係る発光装置を適用した電子機器として、テレビジョン、ビデオカメラ、デジタルカメラ、ゴーグル型ディスプレイ（ヘッドマウントディスプレイ）、ナビゲーションシステム、音響再生装置（カーオーディオ、オーディオコンポ等）、ノート型コンピュータ、ゲーム機器、携帯情報端末（モバイルコンピュータ、携帯電話、携帯型ゲーム機または電子書籍等）、記録媒体を備えた画像再生装置（具体的にはデジタルビデオディスク（ＤＶＤ）等の記録媒体を再生し、その画像を表示しうる表示装置を備えた装置）、照明器具などが挙げられる。これらの電子機器の具体例を図１２に示す。
【０１９８】
図１２（Ａ）は表示装置であり、筐体８００１、支持台８００２、表示部８００３、スピーカー部８００４、ビデオ入力端子８００５等を含む。本発明の一態様を用いて形成される発光装置をその表示部８００３に用いることにより作製される。なお、表示装置は、パーソナルコンピュータ用、ＴＶ放送受信用、広告表示用などの全ての情報表示用装置が含まれる。本発明の一態様を適用することで、成膜時における材料の劣化等を防ぎ、パターン形成を精度良く行うことができるで、高精細で発光特性が高く、かつ長寿命な表示装置を提供することができる。
【０１９９】
図１２（Ｂ）はコンピュータであり、本体８１０１、筐体８１０２、表示部８１０３、キーボード８１０４、外部接続ポート８１０５、ポインティングデバイス８１０６等を含む。なお、コンピュータは、本発明の一態様を用いて形成される発光装置をその表示部８１０３に用いることにより作製される。本発明の一態様を適用することで、成膜時における材料の劣化等を防ぎ、パターン形成を精度良く行うことができるで、高精細で発光特性が高く、かつ長寿命なコンピュータを提供することができる。
【０２００】
図１２（Ｃ）はビデオカメラであり、本体８２０１、表示部８２０２、筐体８２０３、外部接続ポート８２０４、リモコン受信部８２０５、受像部８２０６、バッテリー８２０７、音声入力部８２０８、操作キー８２０９、接眼部８２１０等を含む。なお、ビデオカメラは、本発明の一態様を用いて形成される発光装置をその表示部８２０２に用いることにより作製される。本発明の一態様を適用することで、成膜時における材料の劣化等を防ぎ、パターン形成を精度良く行うことができるで、高精細で発光特性が高く、かつ長寿命なビデオカメラを提供することができる。
【０２０１】
図１２（Ｄ）は卓上照明器具であり、照明部８３０１、傘８３０２、可変アーム８３０３、支柱８３０４、台８３０５、電源８３０６を含む。なお、卓上照明器具は、本発明の一態様を用いて形成される発光装置を照明部８３０１に用いることにより作製される。なお、照明器具には天井固定型の照明器具または壁掛け型の照明器具なども含まれる。本発明の一態様を適用することで、成膜時における材料の劣化等を防ぎ、パターン形成を精度良く行うことができるで、高精細で発光特性が高く、かつ長寿命な卓上照明器具を提供することができる。
【０２０２】
ここで、図１２（Ｅ）は携帯電話であり、本体８４０１、筐体８４０２、表示部８４０３、音声入力部８４０４、音声出力部８４０５、操作キー８４０６、外部接続ポート８４０７、アンテナ８４０８等を含む。なお、携帯電話は、本発明の一態様を用いて形成される発光装置をその表示部８４０３に用いることにより作製される。本発明の一態様を適用することで、成膜時における材料の劣化等を防ぎ、パターン形成を精度良く行うことができるで、高精細で発光特性が高く、かつ長寿命な携帯電話を提供することができる。
【０２０３】
また、図１３も携帯電話であり、図１３（Ａ）が正面図、図１３（Ｂ）が背面図、図１３（Ｃ）が展開図である。本体１３０１は、電話と携帯情報端末の双方の機能を備えており、コンピュータを内蔵し、音声通話以外にも様々なデータ処理が可能な所謂スマートフォンである。
【０２０４】
本体１３０１は、筐体１３０２及び筐体１３０３の二つの筐体で構成されている。筐体１３０２には、表示部１３０４、スピーカー１３０５、マイクロフォン１３０６、操作キー１３０７、ポインティングデバイス１３０８、カメラ用レンズ１３０９、外部接続端子１３１０、イヤホン端子１３１１等を備え、筐体１３０３には、キーボード１３１２、外部メモリスロット１３１３、カメラ用レンズ１３１４、ライト１３１５等を備えている。また、アンテナは筐体１３０２内部に内蔵されている。
【０２０５】
また、上記構成に加えて、非接触ＩＣチップ、小型記録装置等を内蔵していてもよい。
【０２０６】
表示部１３０４には、上記実施例に示される表示装置を組み込むことが可能であり、使用形態に応じて表示の方向が適宜変化する。表示部１３０４と同一面上にカメラ用レンズ１３０９を備えているため、テレビ電話が可能である。また、表示部１３０４をファインダーとし、カメラ用レンズ１３１４及びライト１３１５で静止画及び動画の撮影が可能である。スピーカー１３０５、及びマイクロフォン１３０６は音声通話に限らず、テレビ電話、録音、再生等が可能である。
【０２０７】
操作キー１３０７では、電話の発着信、電子メール等の簡単な情報入力、画面のスクロール、カーソル移動等が可能である。更に、重なり合った筐体１３０２と筐体１３０３（図１３（Ａ））は、スライドし、図１３（Ｃ）のように展開し、携帯情報端末として使用できる。この場合、キーボード１３１２、ポインティングデバイス１３０８を用い円滑な操作が可能である。外部接続端子１３１０はＡＣアダプタ及びＵＳＢケーブル等の各種ケーブルと接続可能であり、充電及びパーソナルコンピュータ等とのデータ通信が可能である。また、外部メモリスロット１３１３に記録媒体を挿入しより大量のデータ保存及び移動に対応できる。
【０２０８】
また、上記機能に加えて、赤外線通信機能、テレビ受信機能等を備えたものであってもよい。
【０２０９】
なお、上述した携帯電話は、本発明の一態様を用いて形成される発光装置をその表示部１３０４に用いることにより作製される。本発明の一態様を適用することで、成膜時における材料の劣化等を防ぎ、パターン形成を精度良く行うことができるで、高精細で発光特性が高く、かつ長寿命な携帯電話を提供することができる。
【０２１０】
以上のようにして、本発明の一態様に係る発光装置を適用して電子機器や照明器具を得ることができる。本発明の一態様に係る発光装置の適用範囲は極めて広く、あらゆる分野の電子機器に適用することが可能である。
【０２１１】
なお、本実施の形態７に示す構成は、実施の形態１〜実施の形態６に示した構成を適宜組み合わせて用いることができる。
【符号の説明】
【０２１２】
１０１    第１の基板
１０２    開口部
１０３    反射層
１０４    光吸収層
１０５、１０５ａ、１０５ｂ    材料層
１０６    第２の基板
１０７    第１の光
２０１    第３の基板
２０２    第１の電極
２０４    第２の光
２０５、２０６、２０７、２０８    ＥＬ層
４００    第２の基板
４０１    第１の基板
４０３    レーザ発振装置
４０４    第１の光学系
４０５    第２の光学系
４０６    第３の光学系
４０７    反射ミラー
４０８    位置アライメント機構
４０９    第１の基板ステージ
４１０    反射層
４１１    光吸収層
４１２    材料層
４１３    開口部
４１６    制御装置
５０１    成膜室
５０２    ゲート弁
５０３    排気機構
５０４    基板ステージ
５０５    基板支持機構
５０６    制御装置
５０７    撮像素子（位置アライメント機構）
５１０    光源
５１１    第１の基板
５１２    第３の基板
５１３    材料層
６０１    反射層（Ｒ）
６０２    開口部
６０３    反射層（Ｇ）
６０４    反射層（Ｂ）
６１１    ＥＬ層（Ｒ）
６１２    ＥＬ層（Ｇ）
６１３    ＥＬ層（Ｂ）
６１４    絶縁物
７０１    反射層
７０２    開口部
７１１    ＥＬ層（Ｒ）
７１２    ＥＬ層（Ｇ）
７１３    ＥＬ層（Ｂ）
８０１    第１の基板
８０２    第１の電極
８０３    ＥＬ層
８０４    第２の電極
８１１    正孔注入層
８１２    正孔輸送層
８１３    発光層
８１４    電子輸送層
８１５    電子注入層
９０１    基板
９０４    絶縁層
９１３    第１の電極
９１４    隔壁
９１５Ｒ  ＥＬ層（赤）
９１５Ｇ  ＥＬ層（緑）
９１５Ｂ  ＥＬ層（青）
９１６    第２の電極
９２１    発光領域
９２２    隔壁
１００２    データ線
１００３    走査線
１００４    隔壁
１００５    領域
１００６    入力端子
１００７    入力端子
１００８    接続配線
１１００    ＥＬ層
１１０１    駆動回路部（ソース側駆動回路）
１１０２    画素部
１１０３    駆動回路部（ゲート側駆動回路）
１１０４    封止基板
１１０５    シール材
１１０７    空間
１１０８    配線
１１０９    ＦＰＣ（フレキシブルプリントサーキット）
１１１０    素子基板
１１１１    スイッチング用ＴＦＴ
１１１２    電流制御用ＴＦＴ
１１１３    第１の電極
１１１４    絶縁物
１１１５    発光素子
１１１６    第２の電極
１１２３    ｎチャネル型ＴＦＴ
１１２４    ｐチャネル型ＴＦＴ
１３０１    本体
１３０２    筐体
１３０３    筐体
１３０４    表示部
１３０５    スピーカー
１３０６    マイクロフォン
１３０７    操作キー
１３０８    ポインティングデバイス
１３０９    カメラ用レンズ
１３１０    外部接続端子
１３１１    イヤホン端子
１３１２    キーボード
１３１３    外部メモリスロット
１３１４    カメラ用レンズ
１３１５    ライト
１４０１    領域ａ
１４０２    領域ｂ
８００１    筐体
８００２    支持台
８００３    表示部
８００４    スピーカー部
８００５    ビデオ入力端子
８１０１    本体
８１０２    筐体
８１０３    表示部
８１０４    キーボード
８１０５    外部接続ポート
８１０６    ポインティングデバイス
８２０１    本体
８２０２    表示部
８２０３    筐体
８２０４    外部接続ポート
８２０５    リモコン受信部
８２０６    受像部
８２０７    バッテリー
８２０８    音声入力部
８２０９    操作キー
８２１０    接眼部
８３０１    照明部
８３０２    傘
８３０３    可変アーム
８３０４    支柱
８３０５    台
８３０６    電源
８４０１    本体
８４０２    筐体
８４０３    表示部
８４０４    音声入力部
８４０５    音声出力部
８４０６    操作キー
８４０７    外部接続ポート
８４０８    アンテナ
【図１】
0005238587.tif 000002
【図２】
0005238587.tif 000003
【図３】
0005238587.tif 000004
【図４】
0005238587.tif 000005
【図５】
0005238587.tif 000006
【図６】
0005238587.tif 000007
【図７】
0005238587.tif 000008
【図８】
0005238587.tif 000009
【図９】
0005238587.tif 000010
【図１０】
0005238587.tif 000011
【図１１】
0005238587.tif 000012
【図１２】
0005238587.tif 000013
【図１３】
0005238587.tif 000014
【図１４】
0005238587.tif 000015